"下記一般式1で表される縮合多環芳香族骨格を有するメタアクリレート化合物からなる連鎖移動剤。1式中、nは0から3の整数を表し、Rは、水素原子、アルキル基、アリール基、アラルキル基、アルコキシアルキル基、グリシジル基、ヒドロキシアルキル基、又はアリールオキシアルキル基を表し、nが2又は3の場合、複数あるRは、それぞれ同一であっても異なっても良い。また、pは1又は2の整数を表し、qは0から4の整数を表し、pが2の場合、二つあるqは同一の整数であっても異なる整数であっても良い。Y及びZは、それぞれ独立に水素原子又はメチル基を表し、pが2の場合、複数あるY、複数あるZにおいて、Y同士、Z同士もまた同一であっても異なっていても良く、水素原子又はメチル基を表す。複数あるXは、それぞれ独立して水素原子、アルキル基又はアリール基を表すが、隣接する一組のXは、前記置換基に代えて、互いに結合して飽和又は不飽和の6員環を形成してもよい。一般式1において、p及びnが1であることを特徴とする、請求項1に記載の縮合多環芳香族骨格を有するメタアクリレート化合物からなる連鎖移動剤。一般式1において、pが2であり、かつ、nが0であることを特徴とする、請求項1に記載の縮合多環芳香族骨格を有するメタアクリレート化合物からなる連鎖移動剤。下記一般式2で表される縮合多環芳香族骨格を有するメタアクリレート化合物からなる連鎖移動剤。2式中、Rは、水素原子、アルキル基、アリール基、アラルキル基、アルコキシアルキル基、グリシジル基、ヒドロキシアルキル基、又はアリールオキシアルキル基を表し、qは0から4の整数を表し、Y及びZは、それぞれ独立に水素原子又はメチル基を表し、複数ある場合のYもまた、それぞれ独立に水素原子又はメチル基を表す。複数あるXは、それぞれ独立して水素原子、アルキル基又はアリール基を表すが、隣接する一組のXは、前記置換基に代えて、互いに結合して飽和又は不飽和の6員環を形成してもよい。下記一般式3で表される縮合多環芳香族骨格を有するメタアクリレート化合物からなる連鎖移動剤。3式中、二つあるqは同一の整数であっても異なる整数であってもよく、qは0から4の整数を表し、Y及びZは、それぞれ独立に水素原子又はメチル基を表し、複数あるY、複数あるZにおいて、Y同士、Z同士もまた同一であっても異なっていても良く、水素原子又はメチル基を表し、複数あるXは、それぞれ独立して水素原子、アルキル基又はアリール基を表すが、隣接する一組のXは、前記置換基に代えて、互いに結合して飽和又は不飽和の6員環を形成してもよい。下記一般式4で表される縮合多環芳香族骨格を有するメタアクリレート化合物からなる連鎖移動剤。4式中、二つあるqは同一の整数であっても異なる整数であってもよく、0から4の整数を表し、Y及びZは、それぞれ独立に水素原子又はメチル基を表し、複数あるY、複数あるZにおいて、Y同士、Z同士もまた同一であっても異なっていても良く、水素原子又はメチル基を表し、複数あるXは、それぞれ独立して水素原子、アルキル基又はアリール基を表す。下記一般式5で表される縮合多環芳香族骨格を有するメタアクリレート化合物からなる連鎖移動剤。5式中、qは0から4の整数を表し、Y及びZは、それぞれ独立に水素原子又はメチル基を表し、複数ある場合のYもまた、それぞれ独立に水素原子又はメチル基を表す。複数あるXは、それぞれ独立して水素原子、アルキル基又はアリール基を表す。請求項1乃至7のいずれか一項に記載の縮合多環芳香族骨格を有するメタアクリレート化合物からなる連鎖移動剤と、ラジカル重合性化合物とを含有するラジカル重合性組成物。ラジカル重合性化合物が、メタアクリル酸、メタアクリル酸エステルまたはスチレンであることを特徴とする請求項8に記載のラジカル重合性組成物。請求項1乃至7のいずれか一項に記載の縮合多環芳香族骨格を有するメタアクリレート化合物からなる連鎖移動剤と、ラジカル重合性化合物とを含有するラジカル重合性組成物をラジカル重合して得られるポリマーであって、ポリマーの末端あるいは主鎖の一部に、該縮合多環芳香族骨格を有するメタアクリレート化合物からなる連鎖移動剤に由来する残基を有するポリマー。ラジカル重合性化合物が、メタアクリル酸、メタアクリル酸エステルまたはスチレンであることを特徴とする請求項10に記載のポリマー。請求項1乃至7のいずれか一項に記載の縮合多環芳香族骨格を有するメタアクリレート化合物からなる連鎖移動剤存在下にラジカル重合性化合物をラジカル重合することを特徴とする、ポリマーの末端あるいは主鎖の一部に、該縮合多環芳香族骨格を有するメタアクリレート化合物からなる連鎖移動剤に由来する残基を有するポリマーの製造方法。従って、本発明の目的は、従来の連鎖移動剤が持つ問題点を解決する新しい連鎖移動剤を提供することにある。すなわち、従来の連鎖移動剤である四塩化炭素等のハロゲン化炭化水素の環境上の問題や、アルキルメルカプタンやスルフィド等の硫黄化合物等の臭気問題を解決することにある。また、これらの連鎖移動剤を重合末端に取り込んだ樹脂の容器等の腐食問題や樹脂の吸湿問題、さらには、樹脂を廃棄処理するときの環境問題など、従来より知られている連鎖移動剤がもつこれらの問題を解決することにある。また、上述のとおり、連鎖移動剤を用いて末端に官能基を有するポリマーを製造することも提案されている例えば特許文献11、12、非特許文献4、5参照。が、それらの連鎖移動剤は、いずれも上記のハロゲン化炭化水素、アルキルメルカプタン、アルファメチルスチレンダイマーの誘導体であり、上述の欠点をそのまま有していると言わざるをえない。よって、本発明は、臭気や腐食性、吸湿性の問題がなく、環境にやさしく、連鎖移動能が大きい新しいタイプの連鎖移動剤を提供することにある。さらに、本発明の目的は、末端に官能基を有する縮合多環芳香族骨格を付与されたポリマーおよびその製造法を提供することにある。そこで、本発明者らは、前記課題を解決するため、ラジカル重合性化合物の連鎖移動剤につき鋭意検討した結果、本願発明の縮合多環芳香族骨格を有するメタアクリレート化合物からなる連鎖移動剤が、分子内にハロゲン原子や硫黄原子を持たず、従来より知られている連鎖移動剤とは全く異なる構造であるにもかかわらず、優れた連鎖移動効果を有すること、また分子内に本発明の連鎖移動剤に由来する縮合多環芳香族骨格を有するポリマーを製造できることを見出し、本発明を完成した。すなわち、本発明における第一の発明は、下記一般式1で表される縮合多環芳香族骨格を有するメタアクリレート化合物からなる連鎖移動剤に存する。1式中、nは0から3の整数を表し、Rは、水素原子、アルキル基、アリール基、アラルキル基、アルコキシアルキル基、グリシジル基、ヒドロキシアルキル基、又はアリールオキシアルキル基を表し、nが2又は3の場合、複数あるRは、それぞれ同一であっても異なっても良い。また、pは1又は2の整数を表し、qは0から4の整数を表し、pが2の場合、二つあるqは同一の整数であっても異なる整数であっても良い。Y及びZは、それぞれ独立に水素原子又はメチル基を表し、pが2の場合、複数あるY、複数あるZにおいて、Y同士、Z同士もまた同一であっても異なっていても良く、水素原子又はメチル基を表す。複数あるXは、それぞれ独立して水素原子、アルキル基又はアリール基を表すが、隣接する一組のXは、前記置換基に代えて、互いに結合して飽和又は不飽和の6員環を形成してもよい。第二の発明は、一般式1において、p及びnが1であることを特徴とする、第一の発明に記載の縮合多環芳香族骨格を有するメタアクリレート化合物からなる連鎖移動剤に存する。第三の発明は、一般式1において、pが2であり、かつ、nが0であることを特徴とする、第一の発明に記載の縮合多環芳香族骨格を有するメタアクリレート化合物からなる連鎖移動剤に存する。第四の発明は、下記一般式2で表される縮合多環芳香族骨格を有するメタアクリレート化合物からなる連鎖移動剤に存する。2式中、Rは、水素原子、アルキル基、アリール基、アラルキル基、アルコキシアルキル基、グリシジル基、ヒドロキシアルキル基、又はアリールオキシアルキル基を表し、qは0から4の整数を表し、Y及びZは、それぞれ独立に水素原子又はメチル基を表し、複数ある場合のYもまた、それぞれ独立に水素原子又はメチル基を表す。複数あるXは、それぞれ独立して水素原子、アルキル基又はアリール基を表すが、隣接する一組のXは、前記置換基に代えて、互いに結合して飽和又は不飽和の6員環を形成してもよい。第五の発明は、下記一般式3で表される縮合多環芳香族骨格を有するメタアクリレート化合物からなる連鎖移動剤に存する。3式中、二つあるqは同一の整数であっても異なる整数であってもよく、0から4の整数を表し、Y及びZは、それぞれ独立に水素原子又はメチル基を表し、複数あるY、複数あるZにおいて、Y同士、Z同士もまた同一であっても異なっていても良く、水素原子又はメチル基を表し、複数あるXは、それぞれ独立して水素原子、アルキル基又はアリール基を表すが、隣接する一組のXは、前記置換基に代えて、互いに結合して飽和又は不飽和の6員環を形成してもよい。第六の発明は、下記一般式4で表される縮合多環芳香族骨格を有するメタアクリレート化合物からなる連鎖移動剤に存する。4式中、二つあるqは同一の整数であっても異なる整数であってもよく、0から4の整数を表し、Y及びZは、それぞれ独立に水素原子又はメチル基を表し、複数あるY、複数あるZにおいて、Y同士、Z同士もまた同一であっても異なっていても良く、水素原子又はメチル基を表し、複数あるXは、それぞれ独立して水素原子、アルキル基又はアリール基を表す。第七の発明は、下記一般式5で表される縮合多環芳香族骨格を有するメタアクリレート化合物からなる連鎖移動剤に存する。5式中、qは0から4の整数を表し、Y及びZは、それぞれ独立に水素原子又はメチル基を表し、複数ある場合のYもまた、それぞれ独立に水素原子又はメチル基を表す。複数あるXは、それぞれ独立して水素原子、アルキル基又はアリール基を表す。第八の発明は、第一の発明乃至第七の発明のいずれかひとつに記載の縮合多環芳香族骨格を有するメタアクリレート化合物からなる連鎖移動剤と、ラジカル重合性化合物とを含有するラジカル重合性組成物に存する。第九の発明は、ラジカル重合性化合物が、メタアクリル酸、メタアクリル酸エステルまたはスチレンであることを特徴とする第八の発明に記載のラジカル重合性組成物に存する。第十の発明は、第一の発明乃至第七の発明のいずれかひとつに記載の縮合多環芳香族骨格を有するメタアクリレート化合物からなる連鎖移動剤と、ラジカル重合性化合物とを含有するラジカル重合性組成物をラジカル重合して得られるポリマーであって、ポリマーの末端あるいは主鎖の一部に、該縮合多環芳香族骨格を有するメタアクリレート化合物からなる連鎖移動剤に由来する残基を有するポリマーに存する。第十一の発明は、ラジカル重合性化合物が、メタアクリル酸、メタアクリル酸エステルまたはスチレンであることを特徴とする第十の発明に記載のポリマーに存する。第十二の発明は、第一乃至七のいずれかひとつの発明に記載の縮合多環芳香族骨格を有するメタアクリレート化合物からなる連鎖移動剤存在下にラジカル重合性化合物をラジカル重合することを特徴とする、ポリマーの末端あるいは主鎖の一部に、該縮合多環芳香族骨格を有するメタアクリレート化合物からなる連鎖移動剤に由来する残基を有するポリマーの製造方法に存する。本発明の縮合多環芳香族骨格を有するメタアクリレート化合物からなる連鎖移動剤は硫黄化合物に由来する不快臭がなく、ラジカル重合性化合物に用いることにより、所望するポリマーの分子量を効果的に調整することが可能であり、生成したポリマーの不快臭の発生も抑制できる。さらに本発明の縮合多環芳香族骨格を有するメタアクリレート化合物からなる連鎖移動剤を用いてラジカル重合性化合物を重合することによりその末端に縮合多環芳香族骨格を有するポリマーを合成することができる。本発明において、メタアクリレートとは、アクリレート又はメタクリレートを表し、メタアクリロイルとは、アクリロイル又はメタクリロイルを、メタアクリルとは、アクリル又はメタクリルを表し、メタアクリロイルオキシとは、アクリロイルオキシ又はメタクリロイルオキシを表す。また、本発明において、メタアクリロイルオキシアルコキシ基とは、下記一般式6で表される置換基を称する。すなわち、メタアクリロイルオキシアルコキシ基という表現の中には、q=0のメタアクリレート基も含まれる。6式中、qは0から4の整数を表し、Y及びZはそれぞれ独立して水素原子又はメチル基を表す。また、は、置換基の結合位置を表す。[連鎖移動剤]本発明の縮合多環芳香族骨格を有するメタアクリレート化合物からなる連鎖移動剤は、一般式1乃至5で表される。まず、一般式1の縮合多環芳香族骨格を有するメタアクリレート化合物からなる連鎖移動剤を下記に示す。1式中、nは0から3の整数を表し、Rは、水素原子、アルキル基、アリール基、アラルキル基、アルコキシアルキル基、グリシジル基、ヒドロキシアルキル基、又はアリールオキシアルキル基を表し、nが2又は3の場合、複数あるRは、それぞれ同一であっても異なっても良い。また、pは1又は2の整数を表し、qは0から4の整数を表し、pが2の場合、二つあるqは同一の整数であっても異なる整数であっても良い。Y及びZは、それぞれ独立に水素原子又はメチル基を表し、pが2の場合、複数あるY、複数あるZにおいて、Y同士、Z同士もまた同一であっても異なっていても良く、水素原子又はメチル基を表す。複数あるXは、それぞれ独立して水素原子、アルキル基又はアリール基を表すが、隣接する一組のXは、前記置換基に代えて、互いに結合して飽和又は不飽和の6員環を形成してもよい。6員環を形成する位置としては、1と2位、2と3位の他、3と4位、5と6位、6と7位又は7と8位であり、その結果アントラセン骨格やフェナントレン骨格を形成するが、入手のしやすさからアントラセン骨格が好ましい。一般式1において、p=1でn=1の場合で、メタアクリロイルオキシアルコキシ基とアルコキシ基の置換位置がナフタレン骨格の1と4位であるときは、一般式2で表わされる化合物となる。2式中、Rは、水素原子、アルキル基、アリール基、アラルキル基、アルコキシアルキル基、グリシジル基、ヒドロキシアルキル基、又はアリールオキシアルキル基を表し、qは0から4の整数を表し、Y及びZは、それぞれ独立に水素原子又はメチル基を表し、複数ある場合のYもまた、それぞれ独立に水素原子又はメチル基を表す。複数あるXは、それぞれ独立して水素原子、アルキル基又はアリール基を表すが、隣接する一組のXは、前記置換基に代えて、互いに結合して飽和又は不飽和の6員環を形成してもよい。6員環を形成する位置としては、2と3位の他、5と6位、6と7位又は7と8位である。一般式1において、p=2でn=0の場合で、2個のメタアクリロイルオキシアルコキシ基の置換位置がナフタレン骨格の1と4位であるときは、一般式3で表わされる化合物となる。3式中、二つあるqは同一の整数であっても異なる整数であってもよく、0から4の整数を表し、複数あるY、複数あるZにおいて、Y同士、Z同士もまた同一であっても異なっていても良く、水素原子又はメチル基を表し、複数あるXは、それぞれ独立して水素原子、アルキル基又はアリール基を表すが、隣接する一組のXは、前記置換基に代えて、互いに結合して飽和又は不飽和の6員環を形成してもよい。6員環を形成する位置としては、2と3位の他、5と6位、6と7位又は7と8位である。また、上記一般式3において、2位と3位にある置換基Xが互いに結合して6員環を形成している場合であって、当該6員環が芳香族性である場合は、一般式4で表される化合物となる。4式中、二つあるqは同一の整数であっても異なる整数であってもよく、0から4の整数を表し、Y及びZは、それぞれ独立に水素原子又はメチル基を表し、複数あるY、複数あるZにおいて、Y同士、Z同士もまた同一であっても異なっていても良く、水素原子又はメチル基を表し、複数あるXは、それぞれ独立して水素原子、アルキル基又はアリール基を表す。また、上記一般式1において、pが1の場合であって、且つ2位と3位にある置換基Xが互いに結合して6員環を形成している場合であって、当該6員環が芳香族性である場合で、メタアクリロイルオキシアルコキシ基の置換位置がアントラセン環の9位である場合は、一般式5で表される化合物となる。5式中、qは0から4の整数を表し、Y及びZは、それぞれ独立に水素原子又はメチル基を表し、複数ある場合のYもまた、それぞれ独立に水素原子又はメチル基を表す。複数あるXは、それぞれ独立して水素原子、アルキル基又はアリール基を表す。一般式1及び2において、Rで表されるアルキル基としては、メチル基、エチル基、n-プロピル基、i-プロピル基、n-ブチル基、i-ブチル基、tert-ブチル基、n-ペンチル基、n-ヘキシル基、2-エチルヘキシル基、n-デシル基、n-ドデシル基等が挙げられ、アリール基としては、フェニル基、pトリル基、oトリル基、ナフチル基等が挙げられ、アラルキル基としては、ベンジル基、フェネチル基、フェニルプロピル基、ナフチルメチル基、ナフチルエチル基等が挙げられ、アルコキシアルキル基としては、2-メトキシエチル基、2-エトキシエチル基、2-メトキシエトキシエチル基等が挙げられる。Rで表されるグリシジル基としては、グリシジル基、2-メチルグリシジル基等が挙げられる。Rで表されるヒドロキシアルキル基としては、ヒドロキシメチル基、2-ヒドロキシエチル基、2-ヒドロキシプロピル基、3-ヒドロキシプロピル基、2-ヒドロキシブチル基、3-ヒドロキシブチル基等が挙げられる。Rで表されるアリールオキシアルキル基としては、フェノキシエチル基、トリロキシエチル基等が挙げられる。一般式1乃至5における、Xで表されるアルキル基としては、メチル基、エチル基、n-プロピル基、i-プロピル基、n-ブチル基、i-ブチル基、アミル基、2-エチルヘキシル基、4-メチルペンチル基、4-メチル-3-ペンテニル基等が挙げられ、アリール基としては、フェニル基、pトリル基、oトリル基、ナフチル基等が挙げられる。一般式1、2及び3における、隣接する一組のXが互いに結合している例としては、XがCH2CH2基であり、隣接するXどうしが一重結合で結合しているもの、XがCH2CH基であり、隣接するXどうしが二重結合で結合しているもの、XがCH=CH基であり、隣接するXどうしが一重結合で結合しており芳香環を形成しているものなどが挙げられる。隣接する一組のXによって形成される6員環はさらにアルキル基又はアリール基が置換していてもよい。さらに置換されるアルキル基としては、メチル基、エチル基、n-プロピル基、i-プロピル基、n-ブチル基、i-ブチル基、tert-ブチル基等が挙げられ、アリール基としては、フェニル基、pトリル基、oトリル基、ナフチル基等が挙げられる。次に、本発明の縮合多環芳香族骨格を有するメタアクリレート化合物からなる連鎖移動剤の具体例を示す。ここでは、主として、複数あるRやXがそれぞれ同一の化合物を例示するが、一部例示したようにそれぞれが異なる化合物であってもよい。一般式1で表される縮合多環芳香族骨格を有するメタアクリレート化合物として、具体的には次のものが挙げられる。最初に、一般式1において、置換基Xが水素原子、アルキル基、アリール基で合って、隣接する一組のXがお互いに結合して6員環を形成していない場合の具体例を示す。そして、まず、一般式1において、Xが水素原子であり、n=0、p=1の場合である例を挙げる。すなわち、下記一般式7の化合物の具体例となる。7式中、qは0から4の整数を表し、Y及びZはそれぞれ独立に水素原子又はメチル基を表し、複数ある場合のYもまた、それぞれ独立に水素原子又はメチル基を表す。まず、qが0の場合の例を挙げる。その具体例としては、1-アクリロイルオキシナフタレン、2-アクリロイルオキシナフタレン、1-メタクリロイルオキシナフタレン、2-メタクリロイルオキシナフタレンが挙げられる。同様に、qが1の場合の例を挙げる。その具体例としては、1-2-アクリロイルオキシエトキシナフタレン、2-2-アクリロイルオキシエトキシナフタレン、1-2-メタクリロイルオキシエトキシナフタレン、2-2-メタクリロイルオキシエトキシナフタレンが挙げられる。同様に、qが2の場合の具体例としては、1-[2-2-アクリロイルオキシエトキシエトキシ]ナフタレン、2-[2-2-アクリロイルオキシエトキシエトキシ]ナフタレン、1-[2-2-メタクリロイルオキシエトキシエトキシ]ナフタレン、2-[2-2-メタクリロイルオキシエトキシエトキシ]ナフタレン、1-[2-2-アクリロイルオキシプロポキシプロポキシ]ナフタレン、2-[2-2-アクリロイルオキシプロポキシプロポキシ]ナフタレン、1-[2-2-メタクリロイルオキシプロポキシプロポキシ]ナフタレン、2-[2-2-メタクリロイルオキシプロポキシプロポキシ]ナフタレンが挙げられる。同様に、qが3の場合の具体例としては、1-[2-{2-2-アクリロイルオキシエトキシエトキシ}エトキシ]ナフタレン、2-2-{2-2-アクリロイルオキシエトキシエトキシ}エトキシ]ナフタレン、1-[2-{2-2-メタクリロイルオキシエトキシエトキシ}エトキシ]ナフタレン、2-2-{2-2-メタクリロイルオキシエトキシエトキシ}エトキシ]ナフタレン、1-[2-{2-2-アクリロイルオキシプロポキシプロポキシ}プロポキシ]ナフタレン、2-2-{2-2-アクリロイルオキシプロポキシプロポキシ}プロポキシ]ナフタレン、1-[2-{2-2-メタクリロイルオキシプロポキシプロポキシ}プロポキシ]ナフタレン、2-2-{2-2-メタクリロイルオキシプロポキシプロポキシ}プロポキシ]ナフタレン等が挙げられる。次に、n=0、p=2の場合の具体例を示す。すなわち、下記一般式8の化合物の具体例となる。8式中、qは0から4の整数を表し、Y及びZは、それぞれ独立に水素原子又はメチル基を表し、複数あるY、複数あるZにおいて、Y同士、Z同士もまた同一であっても異なっていても良く、水素原子又はメチル基を表す。ここで、ナフタレン環の1位と4位にアクリロイル基を含む置換基が付いた構造のものは、一般式3の化合物に該当する。まず、qが0の場合の具体例としては、1,4-ビスアクリロイルオキシナフタレン、1,4-ビスメタクリロイルオキシナフタレン等が挙げられる。同様に、qが1の場合の具体例としては、1,4-ビス2-アクリロイルオキシエトキシナフタレン、1,4-ビス2-メタクリロイルオキシエトキシナフタレン等が挙げられる。同様に、qが2の場合の具体例としては、1,4-ビス[2-2-アクリロイルオキシエトキシエトキシ]ナフタレン、1,4-ビス[2-2-メタクリロイルオキシエトキシエトキシ]ナフタレン等が挙げられる。同様に、qが3の場合の具体例としては、1,4-ビス[2-{2-2-アクリロイルオキシエトキシエトキシ}エトキシ]ナフタレン、1,4-ビス[2-{2-2-メタクリロイルオキシエトキシエトキシ}エトキシ]ナフタレン等が挙げられる。また、1位と4位に置換したもの以外の化合物で、n=0、p=2であり、Xが水素原子であり、qが0の場合の具体例としては、1,2-ビスアクリロイルオキシナフタレン、1,5-ビスアクリロイルオキシナフタレン、1,6-ビスアクリロイルオキシナフタレン、1,7-ビスアクリロイルオキシナフタレン、2,6-ビスアクリロイルオキシナフタレン、2,7-ビスアクリロイルオキシナフタレン、1,5-ビスメタクリロイルオキシナフタレン、1,6-ビスメタクリロイルオキシナフタレン、1,7-ビスメタクリロイルオキシナフタレン、2,6-ビスメタクリロイルオキシナフタレン、2,7-ビスメタクリロイルオキシナフタレンが挙げられる。同様に、qが1の場合の具体例としては、1,2-ビス2-アクリロイルオキシエトキシナフタレン、1,5-ビス2-アクリロイルオキシエトキシナフタレン、1,6-ビス2-アクリロイルオキシエトキシナフタレン、1,7-ビス2-アクリロイルオキシエトキシナフタレン、2,6-ビス2-アクリロイルオキシエトキシナフタレン、2,7-ビス2-アクリロイルオキシエトキシナフタレン、1,5-ビス2-メタクリロイルオキシエトキシナフタレン、1,6-ビス2-メタクリロイルオキシエトキシナフタレン、1,7-ビス2-メタクリロイルオキシエトキシナフタレン、2,6-ビス2-メタクリロイルオキシエトキシナフタレン、2,7-ビス2-メタクリロイルオキシエトキシナフタレンが挙げられる。同様に、qが2の場合の具体例としては、1,2-ビス[2-2-アクリロイルオキシエトキシエトキシ]ナフタレン、1,5-ビス[2-2-アクリロイルオキシエトキシエトキシ]ナフタレン、1,6-ビス[2-2-アクリロイルオキシエトキシエトキシ]ナフタレン、1,7-ビス[2-2-アクリロイルオキシエトキシエトキシ]ナフタレン、2,6-ビス[2-2-アクリロイルオキシエトキシエトキシ]ナフタレン、2,7-ビス[2-2-アクリロイルオキシエトキシエトキシ]ナフタレン、1,5-ビス[2-2-メタクリロイルオキシエトキシエトキシ]ナフタレン、1,6-ビス[2-2-メタクリロイルオキシエトキシエトキシ]ナフタレン、1,7-ビス[2-2-メタクリロイルオキシエトキシエトキシ]ナフタレン、2,6-ビス[2-2-メタクリロイルオキシエトキシエトキシ]ナフタレン、2,7-ビス[2-2-メタクリロイルオキシエトキシエトキシ]ナフタレン等が挙げられる。同様に、qが3の場合の具体例としては、1,4-ビス[2-{2-2-アクリロイルオキシエトキシエトキシ}エトキシ]ナフタレン、1,2-ビス[2-{2-2-アクリロイルオキシエトキシエトキシ}エトキシ]ナフタレン、1,5-ビス[2-{2-2-アクリロイルオキシエトキシエトキシ}エトキシ]ナフタレン、1,6-ビス[2-{2-2-アクリロイルオキシエトキシエトキシ}エトキシ]ナフタレン、1,7-ビス[2-{2-2-アクリロイルオキシエトキシエトキシ}エトキシ]ナフタレン、2,6-ビス[2-{2-2-アクリロイルオキシエトキシエトキシ}エトキシ]ナフタレン、2,7-ビス[2-{2-2-アクリロイルオキシエトキシエトキシ}エトキシ]ナフタレン、1,5-ビス[2-{2-2-メタクリロイルオキシエトキシエトキシ}エトキシ]ナフタレン、1,6-ビス[2-{2-2-メタクリロイルオキシエトキシエトキシ}エトキシ]ナフタレン、1,7-ビス[2-{2-2-メタクリロイルオキシエトキシエトキシ}エトキシ]ナフタレン、2,6-ビス[2-{2-2-メタクリロイルオキシエトキシエトキシ}エトキシ]ナフタレン、2,7-ビス[2-{2-2-メタクリロイルオキシエトキシエトキシ}エトキシ]ナフタレン等が挙げられる。そしてまた、n=0、p=3の場合の具体例としては、qが0である、1,2,4-トリスアクリロイルオキシナフタレン、1,2,4-トリスメタクリロイルオキシナフタレン、1,4,6-トリスアクリロイルオキシナフタレン、1,4,6-トリスメタクリロイルオキシナフタレン等が挙げられる。次に、qが1である、1,2,4-トリス2-アクリロイルオキシエトキシナフタレン、1,2,4-トリス2-メタクリロイルオキシエトキシナフタレン、1,4,6-トリス2-アクリロイルオキシエトキシナフタレン、1,4,6-トリス2-メタクリロイルオキシエトキシナフタレン等が挙げられる。また、qが2である、1,2,4-トリス[2-2-アクリロイルオキシエトキシエトキシ]ナフタレン、1,2,4-トリス[2-2-メタクリロイルオキシエトキシエトキシ]ナフタレン、1,4,6-トリス[2-2-アクリロイルオキシエトキシエトキシ]ナフタレン、1,4,6-トリス[2-2-メタクリロイルオキシエトキシエトキシ]ナフタレン等が挙げられる。また、qが3である、1,2,4-トリス[2-{2-2-アクリロイルオキシエトキシエトキシ}エトキシ]ナフタレン、1,2,4-トリス[2-{2-2-メタクリロイルオキシエトキシエトキシ}エトキシ]ナフタレン、1,4,6-トリス[2-{2-2-アクリロイルオキシエトキシエトキシ}エトキシ]ナフタレン、1,4,6-トリス[2-{2-2-メタクリロイルオキシエトキシエトキシ}エトキシ]ナフタレン等が挙げられる。更に、n=0、p=4の場合の具体例としては、qが0である、1,4,5,8-テトラキスアクリロイルオキシナフタレン、1,4,5,8-テトラキスメタクリロイルオキシナフタレン、qが1である、1,4,5,8-テトラキス2-アクリロイルオキシエトキシナフタレン、1,4,5,8-テトラキス2-メタクリロイルオキシエトキシナフタレン、qが2である、1,4,5,8-テトラキス[2-2-アクリロイルオキシエトキシエトキシ]ナフタレン、1,4,5,8-テトラキス[2-2-メタクリロイルオキシエトキシエトキシ]ナフタレン、qが3である、1,4,5,8-テトラキス[2-{2-2-アクリロイルオキシエトキシエトキシ}エトキシ]ナフタレン、1,4,5,8-テトラキス[2-{2-2-メタクリロイルオキシエトキシエトキシ}エトキシ]ナフタレン等が挙げられる。次に、Xが水素原子であり、n=1、p=1の場合の具体例を示す。すなわち、下記一般式9の化合物の具体例となる。9式中、Rは、水素原子、アルキル基、アリール基、アラルキル基、アルコキシアルキル基、グリシジル基、ヒドロキシアルキル基、又はアリールオキシアルキル基を表し、qは0から4の整数を表し、Y及びZはそれぞれ独立に水素原子又はメチル基を表し、複数ある場合のYもまた、それぞれ独立に水素原子又はメチル基を表す。まず、qが0の場合の具体例を例示するが、ここで、ナフタレン環の1位にアクリロイル基を含む置換基、4位にアルコキシ基が付いた構造のものは、一般式2の化合物に該当する。その具体例としては、1-アクリロイルオキシ-4-ヒドロキシナフタレン、1-メタクリロイルオキシ-4-ヒドロキシナフタレン、1-アクリロイルオキシ-4-メトキシナフタレン、1-メタクリロイルオキシ-4-メトキシナフタレン、1-アクリロイルオキシ-4-エトキシナフタレン、1-メタクリロイルオキシ-4-エトキシナフタレン、1-アクリロイルオキシ-4-フェノキシナフタレン、1-メタクリロイルオキシ-4-フェノキシナフタレン、1-アクリロイルオキシ-4-フェネチルオキシナフタレン、1-メタクリロイルオキシ-4-フェネチルオキシナフタレン、1-アクリロイルオキシ-4-ヒドロキシエトキシナフタレン、1-メタクリロイルオキシ-4-ヒドロキシエトキシナフタレン、1-アクリロイルオキシ-4-グリシジルオキシナフタレン、1-メタクリロイルオキシ-4-グリシジルオキシナフタレン、1-アクリロイルオキシ-4-メトキシエトキシナフタレン、1-メタクリロイルオキシ-4-メトキシエトキシナフタレン、1-アクリロイルオキシ-4-フェノキシエトキシナフタレン、1-メタクリロイルオキシ-4-フェノキシエトキシナフタレン等が挙げられる。同様に、qが1の場合の具体例の具体例としては、1-2-アクリロイルオキシエトキシ-4-ヒドロキシナフタレン、1-2-メタクリロイルオキシエトキシ-4-ヒドロキシナフタレン、1-2-アクリロイルオキシエトキシ-4-メトキシナフタレン、1-2-メタクリロイルオキシエトキシ-4-メトキシナフタレン、1-2-アクリロイルオキシエトキシ-4-エトキシナフタレン、1-2-メタクリロイルオキシエトキシ-4-エトキシナフタレン、1-2-アクリロイルオキシエトキシ-4-フェノキシナフタレン、1-2-メタクリロイルオキシエトキシ-4-フェノキシナフタレン、1-2-アクリロイルオキシエトキシ-4-フェネチルオキシナフタレン、1-2-メタクリロイルオキシエトキシ-4-フェネチルオキシナフタレン、1-2-アクリロイルオキシエトキシ-4-ヒドロキシエトキシナフタレン、1-2-メタクリロイルオキシエトキシ-4-ヒドロキシエトキシナフタレン、1-2-アクリロイルオキシエトキシ-4-グリシジルオキシナフタレン、1-2-メタクリロイルオキシエトキシ-4-グリシジルオキシナフタレン、1-2-アクリロイルオキシエトキシ-4-メトキシエトキシナフタレン、1-2-メタクリロイルオキシエトキシ-4-メトキシエトキシナフタレン、1-2-アクリロイルオキシエトキシ-4-フェノキシエトキシナフタレン、1-2-メタクリロイルオキシエトキシ-4-フェノキシエトキシナフタレン等が挙げられる。同様に、qが2の場合の具体例としては、1-[2-2-アクリロイルオキシエトキシエトキシ]-4-ヒドロキシナフタレン、1-[2-2-メタクリロイルオキシエトキシエトキシ]-4-ヒドロキシナフタレン、1-[2-2-アクリロイルオキシエトキシエトキシ]-4-メトキシナフタレン、1-[2-2-メタクリロイルオキシエトキシエトキシ]-4-メトキシナフタレン、1-[2-2-アクリロイルオキシエトキシエトキシ]-4-エトキシナフタレン、1-[2-2-メタクリロイルオキシエトキシエトキシ]-4-エトキシナフタレン、1-[2-2-アクリロイルオキシエトキシエトキシ]-4-フェノキシナフタレン、1-[2-2-メタクリロイルオキシエトキシエトキシ]-4-フェノキシナフタレン、1-[2-2-アクリロイルオキシエトキシエトキシ]-4-フェネチルオキシナフタレン、1-[2-2-メタクリロイルオキシエトキシエトキシ]-4-フェネチルオキシナフタレン、1-[2-2-アクリロイルオキシエトキシエトキシ]-4-ヒドロキシエトキシナフタレン、1-[2-2-メタクリロイルオキシエトキシエトキシ]-4-ヒドロキシエトキシナフタレン、1-[2-2-アクリロイルオキシエトキシエトキシ]-4-グリシジルオキシナフタレン、1-[2-2-メタクリロイルオキシエトキシエトキシ]-4-グリシジルオキシナフタレン、1-[2-2-アクリロイルオキシエトキシエトキシ]-4-メトキシエトキシナフタレン、1-[2-2-メタクリロイルオキシエトキシエトキシ]-4-メトキシエトキシナフタレン、1-[2-2-アクリロイルオキシエトキシエトキシ]-4-フェノキシエトキシナフタレン、1-[2-2-メタクリロイルオキシエトキシエトキシ]-4-フェノキシエトキシナフタレン等が挙げられる。同様に、qが3の場合の具体例として、1-[2-{2-2-アクリロイルオキシエトキシエトキシ}エトキシ]-4-ヒドロキシナフタレン、1-[2-{2-2-メタクリロイルオキシエトキシエトキシ}エトキシ]-4-ヒドロキシナフタレン、1-[2-{2-2-アクリロイルオキシエトキシエトキシ}エトキシ]-4-メトキシナフタレン、1-[2-{2-2-メタクリロイルオキシエトキシエトキシ}エトキシ]-4-メトキシナフタレン、1-[2-{2-2-アクリロイルオキシエトキシエトキシ}エトキシ]-4-エトキシナフタレン、1-[2-{2-2-メタクリロイルオキシエトキシエトキシ}エトキシ]-4-エトキシナフタレン、1-[2-{2-2-アクリロイルオキシエトキシエトキシ}エトキシ]-4-フェノキシナフタレン、1-[2-{2-2-メタクリロイルオキシエトキシエトキシ}エトキシ]-4-フェノキシナフタレン、1-[2-{2-2-アクリロイルオキシエトキシエトキシ}エトキシ]-4-フェネチルオキシナフタレン、1-[2-{2-2-メタクリロイルオキシエトキシエトキシ}エトキシ]-4-フェネチルオキシナフタレン、1-[2-{2-2-アクリロイルオキシエトキシエトキシ}エトキシ]-4-ヒドロキシエトキシナフタレン、1-[2-{2-2-メタクリロイルオキシエトキシエトキシ}エトキシ]-4-ヒドロキシエトキシナフタレン、1-[2-{2-2-アクリロイルオキシエトキシエトキシ}エトキシ]-4-グリシジルオキシナフタレン、1-[2-{2-2-メタクリロイルオキシエトキシエトキシ}エトキシ]-4-グリシジルオキシナフタレン、1-[2-{2-2-メタクリロイルオキシエトキシエトキシ}エトキシ]-4-メトキシエトキシナフタレン、1-[2-{2-2-アクリロイルオキシエトキシエトキシ}エトキシ]-4-フェノキシエトキシナフタレン、1-[2-{2-2-メタクリロイルオキシエトキシエトキシ}エトキシ]-4-フェノキシエトキシナフタレン等が挙げられる。次に、1位と4位に置換したもの以外の化合物で、n=1、p=1であり、qが0の場合の具体例としては、5-アクリロイルオキシ-1-ヒドロキシナフタレン、5-メタクリロイルオキシ-1-ヒドロキシナフタレン、5-アクリロイルオキシ-1-メトキシナフタレン、5-メタクリロイルオキシ-1-メトキシナフタレン、5-アクリロイルオキシ-1-エトキシナフタレン、5-メタクリロイルオキシ-1-エトキシナフタレン、5-アクリロイルオキシ-1-フェノキシナフタレン、5-メタクリロイルオキシ-1-フェノキシナフタレン、5-アクリロイルオキシ-1-フェネチルオキシナフタレン、5-メタクリロイルオキシ-1-フェネチルオキシナフタレン、5-アクリロイルオキシ-1-ヒドロキシエトキシナフタレン、5-メタクリロイルオキシ-1-ヒドロキシエトキシナフタレン、5-アクリロイルオキシ-1-グリシジルオキシナフタレン、5-メタクリロイルオキシ-1-グリシジルオキシナフタレン、5-アクリロイルオキシ-1-メトキシエトキシナフタレン、5-メタクリロイルオキシ-1-メトキシエトキシナフタレン、5-アクリロイルオキシ-1-フェノキシエトキシナフタレン、5-メタクリロイルオキシ-1-フェノキシエトキシナフタレン、6-アクリロイルオキシ-1-メトキシナフタレン、6-メタクリロイルオキシ-1-メトキシナフタレン、6-アクリロイルオキシ-1-エトキシナフタレン、6-メタクリロイルオキシ-1-エトキシナフタレン、6-アクリロイルオキシ-1-フェノキシナフタレン、6-メタクリロイルオキシ-1-フェノキシナフタレン、6-アクリロイルオキシ-1-フェネチルオキシナフタレン、6-メタクリロイルオキシ-1-フェネチルオキシナフタレン、6-アクリロイルオキシ-1-ヒドロキシエトキシナフタレン、6-メタクリロイルオキシ-1-ヒドロキシエトキシナフタレン、6-アクリロイルオキシ-1-グリシジルオキシナフタレン、6-メタクリロイルオキシ-1-グリシジルオキシナフタレン、6-アクリロイルオキシ-1-メトキシエトキシナフタレン、6-メタクリロイルオキシ-1-メトキシエトキシナフタレン、6-アクリロイルオキシ-1-フェノキシエトキシナフタレン、6-メタクリロイルオキシ-1-フェノキシエトキシナフタレン、5-アクリロイルオキシ-2-ヒドロキシナフタレン、5-メタクリロイルオキシ-2-ヒドロキシナフタレン、5-アクリロイルオキシ-2-メトキシナフタレン、5-メタクリロイルオキシ-2-メトキシナフタレン、5-アクリロイルオキシ-2-エトキシナフタレン、5-メタクリロイルオキシ-2-エトキシナフタレン、5-アクリロイルオキシ-2-フェノキシナフタレン、5-メタクリロイルオキシ-2-フェノキシナフタレン、5-アクリロイルオキシ-2-フェネチルオキシナフタレン、5-メタクリロイルオキシ-2-フェネチルオキシナフタレン、5-アクリロイルオキシ-2-ヒドロキシエトキシナフタレン、5-メタクリロイルオキシ-2-ヒドロキシエトキシナフタレン、5-アクリロイルオキシ-2-グリシジルオキシナフタレン、5-メタクリロイルオキシ-2-グリシジルオキシナフタレン、5-アクリロイルオキシ-2-メトキシエトキシナフタレン、5-メタクリロイルオキシ-2-メトキシエトキシナフタレン、5-アクリロイルオキシ-2-フェノキシエトキシナフタレン、5-メタクリロイルオキシ-2-フェノキシエトキシナフタレン、6-アクリロイルオキシ-2-メトキシナフタレン、6-メタクリロイルオキシ-2-メトキシナフタレン、6-アクリロイルオキシ-2-エトキシナフタレン、6-メタクリロイルオキシ-2-エトキシナフタレン、6-アクリロイルオキシ-2-フェノキシナフタレン、6-メタクリロイルオキシ-2-フェノキシナフタレン、6-アクリロイルオキシ-2-フェネチルオキシナフタレン、6-メタクリロイルオキシ-2-フェネチルオキシナフタレン、6-アクリロイルオキシ-2-ヒドロキシエトキシナフタレン、6-メタクリロイルオキシ-2-ヒドロキシエトキシナフタレン、6-アクリロイルオキシ-2-グリシジルオキシナフタレン、6-メタクリロイルオキシ-2-グリシジルオキシナフタレン、6-アクリロイルオキシ-2-メトキシエトキシナフタレン、6-メタクリロイルオキシ-2-メトキシエトキシナフタレン、6-アクリロイルオキシ-2-フェノキシエトキシナフタレン、6-メタクリロイルオキシ-2-フェノキシエトキシナフタレン等が挙げられる。同様に、qが1の場合の具体例としては、5-2-アクリロイルオキシエトキシ-1-ヒドロキシナフタレン、5-2-メタクリロイルオキシエトキシ-1-ヒドロキシナフタレン、5-2-アクリロイルオキシエトキシ-1-メトキシナフタレン、5-2-メタクリロイルオキシエトキシ-1-メトキシナフタレン、5-2-アクリロイルオキシエトキシ-1-エトキシナフタレン、5-2-メタクリロイルオキシエトキシ-1-エトキシナフタレン、5-2-アクリロイルオキシエトキシ-1-フェノキシナフタレン、5-2-メタクリロイルオキシエトキシ-1-フェノキシナフタレン、5-2-アクリロイルオキシエトキシ-1-フェネチルオキシナフタレン、5-2-メタクリロイルオキシエトキシ-1-フェネチルオキシナフタレン、5-2-アクリロイルオキシエトキシ-1-ヒドロキシエトキシナフタレン、5-2-メタクリロイルオキシエトキシ-1-ヒドロキシエトキシナフタレン、5-2-アクリロイルオキシエトキシ-1-グリシジルオキシナフタレン、5-2-メタクリロイルオキシエトキシ-1-グリシジルオキシナフタレン、5-2-アクリロイルオキシエトキシ-1-メトキシエトキシナフタレン、5-2-メタクリロイルオキシエトキシ-1-メトキシエトキシナフタレン、5-2-アクリロイルオキシエトキシ-1-フェノキシエトキシナフタレン、5-2-メタクリロイルオキシエトキシ-1-フェノキシエトキシナフタレン、6-2-アクリロイルオキシエトキシ-1-ヒドロキシナフタレン、6-2-メタクリロイルオキシエトキシ-1-ヒドロキシナフタレン、6-2-アクリロイルオキシエトキシ-1-メトキシナフタレン、6-2-メタクリロイルオキシエトキシ-1-メトキシナフタレン、6-2-アクリロイルオキシエトキシ-1-エトキシナフタレン、6-2-メタクリロイルオキシエトキシ-1-エトキシナフタレン、6-2-アクリロイルオキシエトキシ-1-フェノキシナフタレン、6-2-メタクリロイルオキシエトキシ-1-フェノキシナフタレン、6-2-アクリロイルオキシエトキシ-1-フェネチルオキシナフタレン、6-2-メタクリロイルオキシエトキシ-1-フェネチルオキシナフタレン、6-2-アクリロイルオキシエトキシ-1-ヒドロキシエトキシナフタレン、6-2-メタクリロイルオキシエトキシ-1-ヒドロキシエトキシナフタレン、6-2-アクリロイルオキシエトキシ-1-グリシジルオキシナフタレン、6-2-メタクリロイルオキシエトキシ-1-グリシジルオキシナフタレン、6-2-アクリロイルオキシエトキシ-1-メトキシエトキシナフタレン、6-2-メタクリロイルオキシエトキシ-1-メトキシエトキシナフタレン、6-2-アクリロイルオキシエトキシ-1-フェノキシエトキシナフタレン、6-2-メタクリロイルオキシエトキシ-1-フェノキシエトキシナフタレン、5-2-アクリロイルオキシエトキシ-2-ヒドロキシナフタレン、5-2-メタクリロイルオキシエトキシ-2-ヒドロキシナフタレン、5-2-アクリロイルオキシエトキシ-2-メトキシナフタレン、5-2-メタクリロイルオキシエトキシ-2-メトキシナフタレン、5-2-アクリロイルオキシエトキシ-2-エトキシナフタレン、5-2-メタクリロイルオキシエトキシ-2-エトキシナフタレン、5-2-アクリロイルオキシエトキシ-2-フェノキシナフタレン、5-2-メタクリロイルオキシエトキシ-2-フェノキシナフタレン、5-2-アクリロイルオキシエトキシ-2-フェネチルオキシナフタレン、5-2-メタクリロイルオキシエトキシ-2-フェネチルオキシナフタレン、5-2-アクリロイルオキシエトキシ-2-ヒドロキシエトキシナフタレン、5-2-メタクリロイルオキシエトキシ-2-ヒドロキシエトキシナフタレン、5-2-アクリロイルオキシエトキシ-2-グリシジルオキシナフタレン、5-2-メタクリロイルオキシエトキシ-2-グリシジルオキシナフタレン、5-2-アクリロイルオキシエトキシ-2-メトキシエトキシナフタレン、5-2-メタクリロイルオキシエトキシ-2-メトキシエトキシナフタレン、5-2-アクリロイルオキシエトキシ-2-フェノキシエトキシナフタレン、5-2-メタクリロイルオキシエトキシ-2-フェノキシエトキシナフタレン、6-2-アクリロイルオキシエトキシ-2-メトキシナフタレン、6-2-メタクリロイルオキシエトキシ-2-メトキシナフタレン、6-2-アクリロイルオキシエトキシ-2-エトキシナフタレン、6-2-メタクリロイルオキシエトキシ-2-エトキシナフタレン、6-2-アクリロイルオキシエトキシ-2-フェノキシナフタレン、6-2-メタクリロイルオキシエトキシ-2-フェノキシナフタレン、6-2-アクリロイルオキシエトキシ-2-フェネチルオキシナフタレン、6-2-メタクリロイルオキシエトキシ-2-フェネチルオキシナフタレン、6-2-アクリロイルオキシエトキシ-2-ヒドロキシエトキシナフタレン、6-2-メタクリロイルオキシエトキシ-2-ヒドロキシエトキシナフタレン、6-2-アクリロイルオキシエトキシ-2-グリシジルオキシナフタレン、6-2-メタクリロイルオキシエトキシ-2-グリシジルオキシナフタレン、6-2-アクリロイルオキシエトキシ-2-メトキシエトキシナフタレン、6-2-メタクリロイルオキシエトキシ-2-メトキシエトキシナフタレン、6-2-アクリロイルオキシエトキシ-2-フェノキシエトキシナフタレン、6-2-メタクリロイルオキシエトキシ-2-フェノキシエトキシナフタレン等が挙げられる。同様に、qが2の場合の具体例としては、5-[2-2-アクリロイルオキシエトキシエトキシ]-1-ヒドロキシナフタレン、5-[2-2-メタクリロイルオキシエトキシエトキシ]-1-ヒドロキシナフタレン、5-[2-2-アクリロイルオキシエトキシエトキシ]-1-メトキシナフタレン、5-[2-2-メタクリロイルオキシエトキシエトキシ]-1-メトキシナフタレン、5-[2-2-アクリロイルオキシエトキシエトキシ]-1-エトキシナフタレン、5-[2-2-メタクリロイルオキシエトキシエトキシ]-1-エトキシナフタレン、5-[2-2-アクリロイルオキシエトキシエトキシ]-1-フェノキシナフタレン、5-[2-2-メタクリロイルオキシエトキシエトキシ]-1-フェノキシナフタレン、5-[2-2-アクリロイルオキシエトキシエトキシ]-1-フェネチルオキシナフタレン、5-[2-2-メタクリロイルオキシエトキシエトキシ]-1-フェネチルオキシナフタレン、5-[2-2-アクリロイルオキシエトキシエトキシ]-1-ヒドロキシエトキシナフタレン、5-[2-2-メタクリロイルオキシエトキシエトキシ]-1-ヒドロキシエトキシナフタレン、5-[2-2-アクリロイルオキシエトキシエトキシ]-1-グリシジルオキシナフタレン、5-[2-2-メタクリロイルオキシエトキシエトキシ]-1-グリシジルオキシナフタレン、5-[2-2-アクリロイルオキシエトキシエトキシ]-1-メトキシエトキシナフタレン、5-[2-2-メタクリロイルオキシエトキシエトキシ]-1-メトキシエトキシナフタレン、5-[2-2-アクリロイルオキシエトキシエトキシ]-1-フェノキシエトキシナフタレン、5-[2-2-メタクリロイルオキシエトキシエトキシ]-1-フェノキシエトキシナフタレン、6-[2-2-アクリロイルオキシエトキシエトキシ]-1-ヒドロキシシナフタレン、6-[2-2-メタクリロイルオキシエトキシエトキシ]-1-ヒドロキシナフタレン、6-[2-2-アクリロイルオキシエトキシエトキシ]-1-メトキシナフタレン、6-[2-2-メタクリロイルオキシエトキシエトキシ]-1-メトキシナフタレン、6-[2-2-アクリロイルオキシエトキシエトキシ]-1-エトキシナフタレン、6-[2-2-メタクリロイルオキシエトキシエトキシ]-1-エトキシナフタレン、6-[2-2-アクリロイルオキシエトキシエトキシ]-1-フェノキシナフタレン、6-[2-2-メタクリロイルオキシエトキシエトキシ]-1-フェノキシナフタレン、6-[2-2-アクリロイルオキシエトキシエトキシ]-1-フェネチルオキシナフタレン、6-[2-2-メタクリロイルオキシエトキシエトキシ]-1-フェネチルオキシナフタレン、6-[2-2-アクリロイルオキシエトキシエトキシ]-1-ヒドロキシエトキシナフタレン、6-[2-2-メタクリロイルオキシエトキシエトキシ]-1-ヒドロキシエトキシナフタレン、6-[2-2-アクリロイルオキシエトキシエトキシ]-1-グリシジルオキシナフタレン、6-[2-2-メタクリロイルオキシエトキシエトキシ]-1-グリシジルオキシナフタレン、6-[2-2-アクリロイルオキシエトキシエトキシ]-1-メトキシエトキシナフタレン、6-[2-2-メタクリロイルオキシエトキシエトキシ]-1-メトキシエトキシナフタレン、6-[2-2-アクリロイルオキシエトキシエトキシ]-1-フェノキシエトキシナフタレン、6-[2-2-メタクリロイルオキシエトキシエトキシ]-1-フェノキシエトキシナフタレン、6-[2-2-アクリロイルオキシエトキシエトキシ]-2-メトキシナフタレン、6-[2-2-メタクリロイルオキシエトキシエトキシ]-2-メトキシナフタレン、6-[2-2-アクリロイルオキシエトキシエトキシ]-2-エトキシナフタレン、6-[2-2-メタクリロイルオキシエトキシエトキシ]-2-エトキシナフタレン、6-[2-2-アクリロイルオキシエトキシエトキシ]-2-フェノキシナフタレン、6-[2-2-メタクリロイルオキシエトキシエトキシ]-2-フェノキシナフタレン、6-[2-2-アクリロイルオキシエトキシエトキシ]-2-フェネチルオキシナフタレン、6-[2-2-メタクリロイルオキシエトキシエトキシ]-2-フェネチルオキシナフタレン、6-[2-2-アクリロイルオキシエトキシエトキシ]-2-ヒドロキシエトキシナフタレン、6-[2-2-メタクリロイルオキシエトキシエトキシ]-2-ヒドロキシエトキシナフタレン、6-[2-2-アクリロイルオキシエトキシエトキシ]-2-グリシジルオキシナフタレン、6-[2-2-メタクリロイルオキシエトキシエトキシ]-2-グリシジルオキシナフタレン、6-[2-2-アクリロイルオキシエトキシエトキシ]-2-メトキシエトキシナフタレン、6-[2-2-メタクリロイルオキシエトキシエトキシ]-2-メトキシエトキシナフタレン、6-[2-2-アクリロイルオキシエトキシエトキシ]-2-フェノキシエトキシナフタレン、6-[2-2-メタクリロイルオキシエトキシエトキシ]-2-フェノキシエトキシナフタレン、5-[2-2-アクリロイルオキシエトキシエトキシ]-2-メトキシナフタレン、5-[2-2-メタクリロイルオキシエトキシエトキシ]-2-メトキシナフタレン、5-[2-2-アクリロイルオキシエトキシエトキシ]-2-エトキシナフタレン、5-[2-2-メタクリロイルオキシエトキシエトキシ]-2-エトキシナフタレン、5-[2-2-アクリロイルオキシエトキシエトキシ]-2-フェノキシナフタレン、5-[2-2-メタクリロイルオキシエトキシエトキシ]-2-フェノキシナフタレン、5-[2-2-アクリロイルオキシエトキシエトキシ]-2-フェネチルオキシナフタレン、5-[2-2-メタクリロイルオキシエトキシエトキシ]-2-フェネチルオキシナフタレン、5-[2-2-アクリロイルオキシエトキシエトキシ]-2-ヒドロキシエトキシナフタレン、5-[2-2-メタクリロイルオキシエトキシエトキシ]-2-ヒドロキシエトキシナフタレン、5-[2-2-アクリロイルオキシエトキシエトキシ]-2-グリシジルオキシナフタレン、5-[2-2-メタクリロイルオキシエトキシエトキシ]-2-グリシジルオキシナフタレン、5-[2-2-アクリロイルオキシエトキシエトキシ]-2-メトキシエトキシナフタレン、5-[2-2-メタクリロイルオキシエトキシエトキシ]-2-メトキシエトキシナフタレン、5-[2-2-アクリロイルオキシエトキシエトキシ]-2-フェノキシエトキシナフタレン、5-[2-2-メタクリロイルオキシエトキシエトキシ]-2-フェノキシエトキシナフタレン等が挙げられる。同様に、qが3の場合の具体例として、6-[2-{2-2-アクリロイルオキシエトキシエトキシ}エトキシ]-1-ヒドロキシナフタレン、6-[2-{2-2-メタクリロイルオキシエトキシエトキシ}エトキシ]-1-ヒドロキシナフタレン、6-[2-{2-2-アクリロイルオキシエトキシエトキシ}エトキシ]-1-メトキシナフタレン、6-[2-{2-2-メタクリロイルオキシエトキシエトキシ}エトキシ]-1-メトキシナフタレン、6-[2-{2-2-アクリロイルオキシエトキシエトキシ}エトキシ]-1-エトキシナフタレン、6-[2-{2-2-メタクリロイルオキシエトキシエトキシ}エトキシ]-1-エトキシナフタレン、6-[2-{2-2-アクリロイルオキシエトキシエトキシ}エトキシ]-1-フェノキシナフタレン、6-[2-{2-2-メタクリロイルオキシエトキシエトキシ}エトキシ]-1-フェノキシナフタレン、6-[2-{2-2-アクリロイルオキシエトキシエトキシ}エトキシ]-1-フェネチルオキシナフタレン、6-[2-{2-2-メタクリロイルオキシエトキシエトキシ}エトキシ]-1-フェネチルオキシナフタレン、6-[2-{2-2-アクリロイルオキシエトキシエトキシ}エトキシ]-1-ヒドロキシエトキシナフタレン、6-[2-{2-2-メタクリロイルオキシエトキシエトキシ}エトキシ]-1-ヒドロキシエトキシナフタレン、6-[2-{2-2-アクリロイルオキシエトキシエトキシ}エトキシ]-1-グリシジルオキシナフタレン、6-[2-{2-2-メタクリロイルオキシエトキシエトキシ}エトキシ]-1-グリシジルオキシナフタレン、1-[2-{2-2-アクリロイルオキシエトキシエトキシ}エトキシ]-1-メトキシエトキシナフタレン、6-[2-{2-2-アクリロイルオキシエトキシエトキシ}エトキシ]-1-メトキシエトキシナフタレン、6-[2-{2-2-メタクリロイルオキシエトキシエトキシ}エトキシ]-1-メトキシエトキシナフタレン、6-[2-{2-2-アクリロイルオキシエトキシエトキシ}エトキシ]-1-フェノキシエトキシナフタレン、6-[2-{2-2-メタクリロイルオキシエトキシエトキシ}エトキシ]-1-フェノキシエトキシナフタレン、5-[2-{2-2-アクリロイルオキシエトキシエトキシ}エトキシ]-1-メトキシナフタレン、5-[2-{2-2-メタクリロイルオキシエトキシエトキシ}エトキシ]-1-メトキシナフタレン、5-[2-{2-2-アクリロイルオキシエトキシエトキシ}エトキシ]-1-エトキシナフタレン、5-[2-{2-2-メタクリロイルオキシエトキシエトキシ}エトキシ]-1-エトキシナフタレン、5-[2-{2-2-アクリロイルオキシエトキシエトキシ}エトキシ]-1-フェノキシナフタレン、5-[2-{2-2-メタクリロイルオキシエトキシエトキシ}エトキシ]-1-フェノキシナフタレン、5-[2-{2-2-アクリロイルオキシエトキシエトキシ}エトキシ]-1-フェネチルオキシナフタレン、5-[2-{2-2-メタクリロイルオキシエトキシエトキシ}エトキシ]-1-フェネチルオキシナフタレン、5-[2-{2-2-アクリロイルオキシエトキシエトキシ}エトキシ]-1-ヒドロキシエトキシナフタレン、5-[2-{2-2-メタクリロイルオキシエトキシエトキシ}エトキシ]-1-ヒドロキシエトキシナフタレン、5-[2-{2-2-アクリロイルオキシエトキシエトキシ}エトキシ]-1-グリシジルオキシナフタレン、5-[2-{2-2-メタクリロイルオキシエトキシエトキシ}エトキシ]-1-グリシジルオキシナフタレン、1-[2-{2-2-アクリロイルオキシエトキシエトキシ}エトキシ]-1-メトキシエトキシナフタレン、5-[2-{2-2-アクリロイルオキシエトキシエトキシ}エトキシ]-1-メトキシエトキシナフタレン、5-[2-{2-2-メタクリロイルオキシエトキシエトキシ}エトキシ]-1-メトキシエトキシナフタレン、5-[2-{2-2-アクリロイルオキシエトキシエトキシ}エトキシ]-1-フェノキシエトキシナフタレン、5-[2-{2-2-メタクリロイルオキシエトキシエトキシ}エトキシ]-1-フェノキシエトキシナフタレン、5-[2-{2-2-アクリロイルオキシエトキシエトキシ}エトキシ]-2-メトキシナフタレン、5-[2-{2-2-メタクリロイルオキシエトキシエトキシ}エトキシ]-2-メトキシナフタレン、5-[2-{2-2-アクリロイルオキシエトキシエトキシ}エトキシ]-2-エトキシナフタレン、5-[2-{2-2-メタクリロイルオキシエトキシエトキシ}エトキシ]-2-エトキシナフタレン、5-[2-{2-2-アクリロイルオキシエトキシエトキシ}エトキシ]-2-フェノキシナフタレン、5-[2-{2-2-メタクリロイルオキシエトキシエトキシ}エトキシ]-2-フェノキシナフタレン、5-[2-{2-2-アクリロイルオキシエトキシエトキシ}エトキシ]-2-フェネチルオキシナフタレン、5-[2-{2-2-メタクリロイルオキシエトキシエトキシ}エトキシ]-2-フェネチルオキシナフタレン、5-[2-{2-2-アクリロイルオキシエトキシエトキシ}エトキシ]-2-ヒドロキシエトキシナフタレン、5-[2-{2-2-メタクリロイルオキシエトキシエトキシ}エトキシ]-2-ヒドロキシエトキシナフタレン、5-[2-{2-2-アクリロイルオキシエトキシエトキシ}エトキシ]-2-グリシジルオキシナフタレン、5-[2-{2-2-メタクリロイルオキシエトキシエトキシ}エトキシ]-2-グリシジルオキシナフタレン、1-[2-{2-2-アクリロイルオキシエトキシエトキシ}エトキシ]-2-メトキシエトキシナフタレン、5-[2-{2-2-アクリロイルオキシエトキシエトキシ}エトキシ]-2-メトキシエトキシナフタレン、5-[2-{2-2-メタクリロイルオキシエトキシエトキシ}エトキシ]-2-メトキシエトキシナフタレン、5-[2-{2-2-アクリロイルオキシエトキシエトキシ}エトキシ]-2-フェノキシエトキシナフタレン、5-[2-{2-2-メタクリロイルオキシエトキシエトキシ}エトキシ]-2-フェノキシエトキシナフタレン、6-[2-{2-2-アクリロイルオキシエトキシエトキシ}エトキシ]-2-メトキシナフタレン、6-[2-{2-2-メタクリロイルオキシエトキシエトキシ}エトキシ]-2-メトキシナフタレン、6-[2-{2-2-アクリロイルオキシエトキシエトキシ}エトキシ]-2-エトキシナフタレン、6-[2-{2-2-メタクリロイルオキシエトキシエトキシ}エトキシ]-2-エトキシナフタレン、6-[2-{2-2-アクリロイルオキシエトキシエトキシ}エトキシ]-2-フェノキシナフタレン、6-[2-{2-2-メタクリロイルオキシエトキシエトキシ}エトキシ]-2-フェノキシナフタレン、6-[2-{2-2-アクリロイルオキシエトキシエトキシ}エトキシ]-2-フェネチルオキシナフタレン、6-[2-{2-2-メタクリロイルオキシエトキシエトキシ}エトキシ]-2-フェネチルオキシナフタレン、6-[2-{2-2-アクリロイルオキシエトキシエトキシ}エトキシ]-2-ヒドロキシエトキシナフタレン、6-[2-{2-2-メタクリロイルオキシエトキシエトキシ}エトキシ]-2-ヒドロキシエトキシナフタレン、6-[2-{2-2-アクリロイルオキシエトキシエトキシ}エトキシ]-2-グリシジルオキシナフタレン、6-[2-{2-2-メタクリロイルオキシエトキシエトキシ}エトキシ]-2-グリシジルオキシナフタレン、1-[2-{2-2-アクリロイルオキシエトキシエトキシ}エトキシ]-2-メトキシエトキシナフタレン、6-[2-{2-2-アクリロイルオキシエトキシエトキシ}エトキシ]-2-メトキシエトキシナフタレン、6-[2-{2-2-メタクリロイルオキシエトキシエトキシ}エトキシ]-2-メトキシエトキシナフタレン、6-[2-{2-2-アクリロイルオキシエトキシエトキシ}エトキシ]-2-フェノキシエトキシナフタレン、6-[2-{2-2-メタクリロイルオキシエトキシエトキシ}エトキシ]-2-フェノキシエトキシナフタレン等が挙げられるそして次に、n=1、p=2の場合の具体例を示す。すなわち、下記一般式10の化合物の具体例となる。10式中、Rは、水素原子、アルキル基、アリール基、アラルキル基、アルコキシアルキル基、グリシジル基、ヒドロキシアルキル基、又はアリールオキシアルキル基を表し、qは0から4の整数を表し、Y及びZは、それぞれ独立に水素原子又はメチル基を表し、複数あるY、複数あるZにおいて、Y同士、Z同士もまた同一であっても異なっていても良く、水素原子又はメチル基を表す。まず、qが0の場合の具体例としては、1,4-ビスアクリロイルオキシ-2-ヒドロキシナフタレン、1,4-ビスメタクリロイルオキシ-2-ヒドロキシナフタレン、1,4-ビスアクリロイルオキシ-2-メトキシナフタレン、1,4-ビスメタクリロイルオキシ-2-メトキシナフタレン、1,4-ビスアクリロイルオキシ-2-エトキシナフタレン、1,4-ビスメタクリロイルオキシ-2-エトキシナフタレン、1,4-ビスアクリロイルオキシ-2-フェノキシナフタレン、1,4-ビスメタクリロイルオキシ-2-フェノキシナフタレン、1,4-ビスアクリロイルオキシ-2-フェネチルオキシナフタレン、1,4-ビスメタクリロイルオキシ-2-フェネチルオキシナフタレン、1,4-ビスアクリロイルオキシ-2-ヒドロキシエトキシナフタレン、1,4-ビスメタクリロイルオキシ-2-ヒドロキシエトキシナフタレン、1,4-ビスアクリロイルオキシ-2-グリシジルオキシナフタレン、1,4-ビスメタクリロイルオキシ-2-グリシジルオキシナフタレン、1,4-ビスアクリロイルオキシ-2-メトキシエトキシナフタレン、1,4-ビスメタクリロイルオキシ-2-メトキシエトキシナフタレン、1,4-ビスアクリロイルオキシ-2-フェノキシエトキシナフタレン、1,4-ビスメタクリロイルオキシ-2-フェノキシエトキシナフタレン等が挙げられる。同様に、qが1の場合の具体例としては、1,4-ビス2-アクリロイルオキシエトキシ-2-ヒドロキシナフタレン、1,4-ビス2-メタクリロイルオキシエトキシ-2-ヒドロキシナフタレン、1,4-ビス2-アクリロイルオキシエトキシ-2-メトキシナフタレン、1,4-ビス2-メタクリロイルオキシエトキシ-2-メトキシナフタレン、1,4-ビス2-アクリロイルオキシエトキシ-2-エトキシナフタレン、1,4-ビス2-メタクリロイルオキシエトキシ-2-エトキシナフタレン、1,4-ビス2-アクリロイルオキシエトキシ-2-フェノキシナフタレン、1,4-ビス2-メタクリロイルオキシエトキシ-2-フェノキシナフタレン、1,4-ビス2-アクリロイルオキシエトキシ-2-フェネチルオキシナフタレン、1,4-ビス2-メタクリロイルオキシエトキシ-2-フェネチルオキシナフタレン、1,4-ビス2-アクリロイルオキシエトキシ-2-ヒドロキシエトキシナフタレン、1,4-ビス2-メタクリロイルオキシエトキシ-2-ヒドロキシエトキシナフタレン、1,4-ビス2-アクリロイルオキシエトキシ-2-グリシジルオキシナフタレン、1,4-ビス2-メタクリロイルオキシエトキシ-2-グリシジルオキシナフタレン、1,4-ビス2-アクリロイルオキシエトキシ-2-メトキシエトキシナフタレン、1,4-ビス2-メタクリロイルオキシエトキシ-2-メトキシエトキシナフタレン、1,4-ビス2-アクリロイルオキシエトキシ-2-フェノキシエトキシナフタレン、1,4-ビス2-メタクリロイルオキシエトキシ-2-フェノキシエトキシナフタレン等が挙げられる。同様に、qが2の場合の具体例としては、1,4-ビス[2-2-アクリロイルオキシエトキシエトキシ]-2-ヒドロキシナフタレ、1,4-ビス[2-2-メタクリロイルオキシエトキシエトキシ]-2-ヒドロキシナフタレン、1,4-ビス[2-2-アクリロイルオキシエトキシエトキシ]-2-メトキシナフタレ、1,4-ビス[2-2-メタクリロイルオキシエトキシエトキシ]-2-メトキシナフタレン、1,4-ビス[2-2-アクリロイルオキシエトキシエトキシ]-2-エトキシナフタレン、1,4-ビス[2-2-メタクリロイルオキシエトキシエトキシ]-2-エトキシナフタレン、1,4-ビス[2-2-アクリロイルオキシエトキシエトキシ]-2-フェノキシナフタレン、1,4-ビス[2-2-メタクリロイルオキシエトキシエトキシ]-2-フェノキシナフタレン、1,4-ビス[2-2-アクリロイルオキシエトキシエトキシ]-2-フェネチルオキシナフタレン、1,4-ビス[2-2-メタクリロイルオキシエトキシエトキシ]-2-フェネチルオキシナフタレン、1,4-ビス[2-2-アクリロイルオキシエトキシエトキシ]-2-ヒドロキシエトキシナフタレン、1,4-ビス[2-2-メタクリロイルオキシエトキシエトキシ]-2-ヒドロキシエトキシナフタレン、1,4-ビス[2-2-アクリロイルオキシエトキシエトキシ]-2-グリシジルオキシナフタレン、1,4-ビス[2-2-メタクリロイルオキシエトキシエトキシ]-2-グリシジルオキシナフタレン、1,4-ビス[2-2-アクリロイルオキシエトキシエトキシ]-2-メトキシエトキシナフタレン、1,4-ビス[2-2-メタクリロイルオキシエトキシエトキシ]-2-メトキシエトキシナフタレン、1,4-ビス[2-2-アクリロイルオキシエトキシエトキシ]-2-フェノキシエトキシナフタレン、1,4-ビス[2-2-メタクリロイルオキシエトキシエトキシ]-2-フェノキシエトキシナフタレン等が挙げられる。そして次に、n=2、p=1の場合の具体例を示す。すなわち、下記一般式11の化合物の具体例となる。11式中、Rは、水素原子、アルキル基、アリール基、アラルキル基、アルコキシアルキル基、グリシジル基、ヒドロキシアルキル基、又はアリールオキシアルキル基を表し、複数あるRは、それぞれ同一であっても異なっても良い。qは0から4の整数を表し、Y及びZはそれぞれ独立に水素原子又はメチル基を表し、複数ある場合のYもまた、それぞれ独立に水素原子又はメチル基を表す。まず、qが0の場合の具体例として、1-アクリロイルオキシ-3,4-ジメトキシナフタレン、2-アクリロイルオキシ-1,4-ジメトキシナフタレン、1-メタクリロイルオキシ-3,4-ジメトキシナフタレン、2-メタクリロイルオキシ-1,4-ジメトキシナフタレン、1-アクリロイルオキシ-3,4-ジエトキシナフタレン、2-アクリロイルオキシ-1,4-ジエトキシナフタレン、1-メタクリロイルオキシ-3,4-ジエトキシナフタレン、2-メタクリロイルオキシ-1,4-ジエトキシナフタレン、1-アクリロイルオキシ-3,4-ジフェノキシナフタレン、2-アクリロイルオキシ-1,4-ジフェノキシナフタレン、1-メタクリロイルオキシ-3,4-ジフェノキシナフタレン、2-メタクリロイルオキシ-1,4-ジフェノキシナフタレン、1-アクリロイルオキシ-3,4-ジフェネチルオキシナフタレン、2-アクリロイルオキシ-1,4-ジフェネチルオキシナフタレン、1-メタクリロイルオキシ-3,4-ジフェネチルオキシナフタレン、2-メタクリロイルオキシ-1,4-ジフェネチルオキシナフタレン、1-アクリロイルオキシ-3,4-ジヒドロキシエトキシナフタレン、2-アクリロイルオキシ-1,4-ジヒドロキシエトキシナフタレン、1-メタクリロイルオキシ-3,4-ジヒドロキシエトキシナフタレン、2-メタクリロイルオキシ-1,4-ジヒドロキシエトキシナフタレン、1-アクリロイルオキシ-3,4-ジグリシジルオキシナフタレン、2-アクリロイルオキシ-1,4-ジグリシジルオキシナフタレン、1-メタクリロイルオキシ-3,4-ジグリシジルオキシナフタレン、2-メタクリロイルオキシ-1,4-ジグリシジルオキシナフタレン、1-アクリロイルオキシ-3,4-ジメトキシエトキシナフタレン、2-アクリロイルオキシ-1,4-ジメトキシエトキシナフタレン、1-メタクリロイルオキシ-3,4-ジメトキシエトキシナフタレン、2-メタクリロイルオキシ-1,4-ジメトキシエトキシナフタレン、1-アクリロイルオキシ-3,4-ジフェノキシエトキシナフタレン、2-アクリロイルオキシ-1,4-ジフェノキシエトキシナフタレン、1-メタクリロイルオキシ-3,4-ジフェノキシエトキシナフタレン、2-メタクリロイルオキシ-1,4-ジフェノキシエトキシナフタレン等が挙げられる。同様に、qが1の場合の具体例として、1-2-アクリロイルオキシエトキシ-3,4-ジメトキシナフタレン、2-2-アクリロイルオキシエトキシ-1,4-ジメトキシナフタレン、1-2-メタクリロイルオキシエトキシ-3,4-ジメトキシナフタレン、2-2-メタクリロイルオキシエトキシ-1,4-ジメトキシナフタレン、1-2-アクリロイルオキシエトキシ-3,4-ジエトキシナフタレン、2-2-アクリロイルオキシエトキシ-1,4-ジエトキシナフタレン、1-2-メタクリロイルオキシエトキシ-3,4-ジエトキシナフタレン、2-2-メタクリロイルオキシエトキシ-1,4-ジエトキシナフタレン、1-2-アクリロイルオキシエトキシ-3,4-ジフェノキシナフタレン、2-2-アクリロイルオキシエトキシ-1,4-ジフェノキシナフタレン、1-2-メタクリロイルオキシエトキシ-3,4-ジフェノキシナフタレン、2-2-メタクリロイルオキシエトキシ-1,4-ジフェノキシナフタレン、1-2-アクリロイルオキシエトキシ-3,4-ジフェネチルオキシナフタレン、2-2-アクリロイルオキシエトキシ-1,4-ジフェネチルオキシナフタレン、1-2-メタクリロイルオキシエトキシ-3,4-ジフェネチルオキシナフタレン、2-2-メタクリロイルオキシエトキシ-1,4-ジフェネチルオキシナフタレン、1-2-アクリロイルオキシエトキシ-3,4-ジヒドロキシエトキシナフタレン、2-2-アクリロイルオキシエトキシ-1,4-ジヒドロキシエトキシナフタレン、1-2-メタクリロイルオキシエトキシ-3,4-ジヒドロキシエトキシナフタレン、2-2-メタクリロイルオキシエトキシ-1,4-ジヒドロキシエトキシナフタレン、1-2-アクリロイルオキシエトキシ-3,4-ジグリシジルオキシナフタレン、2-2-アクリロイルオキシエトキシ-1,4-ジグリシジルオキシナフタレン、1-2-メタクリロイルオキシエトキシ-3,4-ジグリシジルオキシナフタレン、2-2-メタクリロイルオキシエトキシ-1,4-ジグリシジルオキシナフタレン、1-2-アクリロイルオキシエトキシ-3,4-ジメトキシエトキシナフタレン、2-2-アクリロイルオキシエトキシ-1,4-ジメトキシエトキシナフタレン、1-2-メタクリロイルオキシエトキシ-3,4-ジメトキシエトキシナフタレン、2-2-メタクリロイルオキシエトキシ-1,4-ジメトキシエトキシナフタレン、1-2-アクリロイルオキシエトキシ-3,4-ジフェノキシエトキシナフタレン、2-2-アクリロイルオキシエトキシ-1,4-ジフェノキシエトキシナフタレン、1-2-メタクリロイルオキシエトキシ-3,4-ジフェノキシエトキシナフタレン、2-2-メタクリロイルオキシエトキシ-1,4-ジフェノキシエトキシナフタレン等が挙げられる。次に、一般式1において、Xがアルキル基の場合を例示する。ここでは、アルキル基としてメチル基を代表例として挙げる。n=0、p=1の場合であって、qが0の場合の具体例としては、1-アクリロイルオキシ-2-メチルナフタレン、1-メタクリロイルオキシ-2-メチルナフタレン、2-アクリロイルオキシ-1-メチルナフタレン、2-メタクリロイルオキシ-1-メチルナフタレン等が挙げられる。同様に、qが1の場合の具体例としては、1-2-アクリロイルオキシエトキシ-2-メチルナフタレン、1-2-メタクリロイルオキシエトキシ-2-メチルナフタレン、2-2-アクリロイルオキシエトキシ-1-メチルナフタレン、2-2-メタクリロイルオキシエトキシ-1-メチルナフタレン等が挙げられる。同様に、qが2の場合の具体例としては、1-[2-2-アクリロイルオキシエトキシエトキシ]-2-メチルナフタレン、1-[2-2-メタクリロイルオキシエトキシエトキシ]-2-メチルナフタレン、2-[2-2-アクリロイルオキシエトキシエトキシ]-1-メチルナフタレン、2-[2-2-メタクリロイルオキシエトキシエトキシ]-1-メチルナフタレン等が挙げられる。同様に、qが3の場合の具体例としては、1-[2-{2-2-アクリロイルオキシエトキシエトキシ}エトキシ]-2-メチルナフタレン、1-[2-{2-2-メタクリロイルオキシエトキシエトキシ}エトキシ]-2-メチルナフタレン、2-[2-{2-2-アクリロイルオキシエトキシエトキシ}エトキシ]-1-メチルナフタレン、2-[2-{2-2-メタクリロイルオキシエトキシエトキシ}エトキシ]-1-メチルナフタレン等が挙げられる。次に、n=0、p=2の場合の具体例を示す。まず、qが0の場合の具体例としては、1,4-ビスアクリロイルオキシ-2-メチルナフタレン、1,5-ビスアクリロイルオキシ-2-メチルナフタレン、1,6-ビスアクリロイルオキシ-2-メチルナフタレン、1,7-ビスアクリロイルオキシ-2-メチルナフタレン、1,4-ビスメタクリロイルオキシ-2-メチルナフタレン、1,5-ビスメタクリロイルオキシ-2-メチルナフタレン、1,6-ビスメタクリロイルオキシ-2-メチルナフタレン、1,7-ビスメタクリロイルオキシ-2-メチルナフタレン等が挙げられる。同様に、qが1の場合の具体例としては、1,4-ビス2-アクリロイルオキシエトキシ-2-メチルナフタレン、1,5-ビス2-アクリロイルオキシエトキシ-2-メチルナフタレン、1,6-ビス2-アクリロイルオキシエトキシ-2-メチルナフタレン、1,7-ビス2-アクリロイルオキシエトキシ-2-メチルナフタレン、1,4-ビス2-メタクリロイルオキシエトキシ-2-メチルナフタレン、1,5-ビス2-メタクリロイルオキシエトキシ-2-メチルナフタレン、1,6-ビス2-メタクリロイルオキシエトキシ-2-メチルナフタレン、1,7-ビス2-メタクリロイルオキシエトキシ-2-メチルナフタレン等が挙げられる。同様に、qが2の場合の具体例としては、1,4-ビス[2-2-アクリロイルオキシエトキシエトキシ]-2-メチルナフタレン、1,5-ビス[2-2-アクリロイルオキシエトキシエトキシ]-2-メチルナフタレン、1,6-ビス[2-2-アクリロイルオキシエトキシエトキシ]-2-メチルナフタレン、1,7-ビス[2-2-アクリロイルオキシエトキシエトキシ]-2-メチルナフタレン、1,4-ビス[2-2-メタクリロイルオキシエトキシエトキシ]-2-メチルナフタレン、1,5-ビス[2-2-メタクリロイルオキシエトキシエトキシ]-2-メチルナフタレン、1,6-ビス[2-2-メタクリロイルオキシエトキシエトキシ]-2-メチルナフタレン、1,7-ビス[2-2-メタクリロイルオキシエトキシエトキシ]-2-メチルナフタレン等が挙げられる。同様に、qが3の場合の具体例としては、1,4-ビス[2-{2-2-アクリロイルオキシエトキシエトキシ}エトキシ]-2-メチルナフタレン、1,5-ビス[2-{2-2-アクリロイルオキシエトキシエトキシ}エトキシ]-2-メチルナフタレン、1,6-ビス[2-{2-2-アクリロイルオキシエトキシエトキシ}エトキシ]-2-メチルナフタレン、1,7-ビス[2-{2-2-アクリロイルオキシエトキシエトキシ}エトキシ]-2-メチルナフタレン、1,4-ビス[2-{2-2-メタクリロイルオキシエトキシエトキシ}エトキシ]-2-メチルナフタレン、1,5-ビス[2-{2-2-メタクリロイルオキシエトキシエトキシ}エトキシ]-2-メチルナフタレン、1,6-ビス[2-{2-2-メタクリロイルオキシエトキシエトキシ}エトキシ]-2-メチルナフタレン、1,7-ビス[2-{2-2-メタクリロイルオキシエトキシエトキシ}エトキシ]-2-メチルナフタレン等が挙げられる。次に、n=1、p=1の場合の具体例を示す。まず、qが0の場合の具体例としては、1-アクリロイルオキシ-4-ヒドロキシ-2-メチルナフタレン、1-メタクリロイルオキシ-4-ヒドロキシ-2-メチルナフタレン、1-アクリロイルオキシ-4-メトキシ-2-メチルナフタレン、1-メタクリロイルオキシ-4-メトキシ-2-メチルナフタレン、1-アクリロイルオキシ-4-エトキシ-2-メチルナフタレン、1-メタクリロイルオキシ-4-エトキシ-2-メチルナフタレン、1-アクリロイルオキシ-4-フェノキシ-2-メチルナフタレン、1-メタクリロイルオキシ-4-フェノキシ-2-メチルナフタレン、1-アクリロイルオキシ-4-フェネチルオキシ-2-メチルナフタレン、1-メタクリロイルオキシ-4-フェネチルオキシ-2-メチルナフタレン、1-アクリロイルオキシ-4-ヒドロキシエトキシ-2-メチルナフタレン、1-メタクリロイルオキシ-4-ヒドロキシエトキシ-2-メチルナフタレン、1-アクリロイルオキシ-4-グリシジルオキシ-2-メチルナフタレン、1-メタクリロイルオキシ-4-グリシジルオキシ-2-メチルナフタレン、1-アクリロイルオキシ-4-メトキシエトキシ-2-メチルナフタレン、1-メタクリロイルオキシ-4-メトキシエトキシ-2-メチルナフタレン、1-アクリロイルオキシ-4-フェノキシエトキシ-2-メチルナフタレン、1-メタクリロイルオキシ-4-フェノキシエトキシ-2-メチルナフタレン等が挙げられる。同様に、qが1の場合の具体例としては、1-2-アクリロイルオキシエトキシ-4-ヒドロキシ-2-メチルナフタレン、1-2-メタクリロイルオキシエトキシ-4-ヒドロキシ-2-メチルナフタレン、1-2-アクリロイルオキシエトキシ-4-メトキシ-2-メチルナフタレン、1-2-メタクリロイルオキシエトキシ-4-メトキシ-2-メチルナフタレン、1-2-アクリロイルオキシエトキシ-4-エトキシ-2-メチルナフタレン、1-2-メタクリロイルオキシエトキシ-4-エトキシ-2-メチルナフタレン、1-2-アクリロイルオキシエトキシ-4-フェノキシ-2-メチルナフタレン、1-2-メタクリロイルオキシエトキシ-4-フェノキシ-2-メチルナフタレン、1-2-アクリロイルオキシエトキシ-4-フェネチルオキシ-2-メチルナフタレン、1-2-メタクリロイルオキシエトキシ-4-フェネチルオキシ-2-メチルナフタレン、1-2-アクリロイルオキシエトキシ-4-ヒドロキシエトキシ-2-メチルナフタレン、1-2-メタクリロイルオキシエトキシ-4-ヒドロキシエトキシ-2-メチルナフタレン、1-2-アクリロイルオキシエトキシ-4-グリシジルオキシ-2-メチルナフタレン、1-2-メタクリロイルオキシエトキシ-4-グリシジルオキシ-2-メチルナフタレン、1-2-アクリロイルオキシエトキシ-4-メトキシエトキシ-2-メチルナフタレン、1-2-メタクリロイルオキシエトキシ-4-メトキシエトキシ-2-メチルナフタレン、1-2-アクリロイルオキシエトキシ-4-フェノキシエトキシ-2-メチルナフタレン、1-2-メタクリロイルオキシエトキシ-4-フェノキシエトキシ-2-メチルナフタレン等が挙げられる。同様に、qが2の場合の具体例としては、1-[2-2-アクリロイルオキシエトキシエトキシ]-4-ヒドロキシ-2-メチルナフタレン、1-[2-2-メタクリロイルオキシエトキシエトキシ]-4-ヒドロキシ-2-メチルナフタレン、1-[2-2-アクリロイルオキシエトキシエトキシ]-4-メトキシ-2-メチルナフタレン、1-[2-2-メタクリロイルオキシエトキシエトキシ]-4-メトキシ-2-メチルナフタレン、1-[2-2-アクリロイルオキシエトキシエトキシ]-4-エトキシ-2-メチルナフタレン、1-[2-2-メタクリロイルオキシエトキシエトキシ]-4-エトキシ-2-メチルナフタレン、1-[2-2-アクリロイルオキシエトキシエトキシ]-4-フェノキシ-2-メチルナフタレン、1-[2-2-メタクリロイルオキシエトキシエトキシ]-4-フェノキシ-2-メチルナフタレン、1-[2-2-アクリロイルオキシエトキシエトキシ]-4-フェネチルオキシ-2-メチルナフタレン、1-[2-2-メタクリロイルオキシエトキシエトキシ]-4-フェネチルオキシ-2-メチルナフタレン、1-[2-2-アクリロイルオキシエトキシエトキシ]-4-ヒドロキシエトキシ-2-メチルナフタレン、1-[2-2-メタクリロイルオキシエトキシエトキシ]-4-ヒドロキシエトキシ-2-メチルナフタレン、1-[2-2-アクリロイルオキシエトキシエトキシ]-4-グリシジルオキシ-2-メチルナフタレン、1-[2-2-メタクリロイルオキシエトキシエトキシ]-4-グリシジルオキシ-2-メチルナフタレン、1-[2-2-アクリロイルオキシエトキシエトキシ]-4-メトキシエトキシ-2-メチルナフタレン、1-[2-2-メタクリロイルオキシエトキシエトキシ]-4-メトキシエトキシ-2-メチルナフタレン、1-[2-2-アクリロイルオキシエトキシエトキシ]-4-フェノキシエトキシ-2-メチルナフタレン、1-[2-2-メタクリロイルオキシエトキシエトキシ]-4-フェノキシエトキシ-2-メチルナフタレン等が挙げられる。同様に、qが3の場合の具体例として、1-[2-{2-2-アクリロイルオキシエトキシエトキシ}エトキシ]-4-ヒドロキシ-2-メチルナフタレン、1-[2-{2-2-メタクリロイルオキシエトキシエトキシ}エトキシ]-4-ヒドロキシ-2-メチルナフタレン、1-[2-{2-2-アクリロイルオキシエトキシエトキシ}エトキシ]-4-メトキシ-2-メチルナフタレン、1-[2-{2-2-メタクリロイルオキシエトキシエトキシ}エトキシ]-4-メトキシ-2-メチルナフタレン、1-[2-{2-2-アクリロイルオキシエトキシエトキシ}エトキシ]-4-エトキシ-2-メチルナフタレン、1-[2-{2-2-メタクリロイルオキシエトキシエトキシ}エトキシ]-4-エトキシ-2-メチルナフタレン、1-[2-{2-2-アクリロイルオキシエトキシエトキシ}エトキシ]-4-フェノキシ-2-メチルナフタレン、1-[2-{2-2-メタクリロイルオキシエトキシエトキシ}エトキシ]-4-フェノキシ-2-メチルナフタレン、1-[2-{2-2-アクリロイルオキシエトキシエトキシ}エトキシ]-4-フェネチルオキシ-2-メチルナフタレン、1-[2-{2-2-メタクリロイルオキシエトキシエトキシ}エトキシ]-4-フェネチルオキシ-2-メチルナフタレン、1-[2-{2-2-アクリロイルオキシエトキシエトキシ}エトキシ]-4-ヒドロキシエトキシ-2-メチルナフタレン、1-[2-{2-2-メタクリロイルオキシエトキシエトキシ}エトキシ]-4-ヒドロキシエトキシ-2-メチルナフタレン、1-[2-{2-2-アクリロイルオキシエトキシエトキシ}エトキシ]-4-グリシジルオキシ-2-メチルナフタレン、1-[2-{2-2-メタクリロイルオキシエトキシエトキシ}エトキシ]-4-グリシジルオキシ-2-メチルナフタレン、1-[2-{2-2-アクリロイルオキシエトキシエトキシ}エトキシ]-4-メトキシエトキシ-2-メチルナフタレン、1-[2-{2-2-メタクリロイルオキシエトキシエトキシ}エトキシ]-4-メトキシエトキシ-2-メチルナフタレン、1-[2-{2-2-アクリロイルオキシエトキシエトキシ}エトキシ]-4-フェノキシエトキシ-2-メチルナフタレン、1-[2-{2-2-メタクリロイルオキシエトキシエトキシ}エトキシ]-4-フェノキシエトキシ-2-メチルナフタレン等が挙げられる。次に、隣接する一組のXが互いに結合して飽和の6員環を形成している場合の具体例を示す。まず、n=0、p=2の場合で、qが0の場合の具体例としては、9,10-ビスアクリロイルオキシエトキシ-1,2,3,4-テトラヒドロアントラセン、9,10-ビスメタクリロイルオキシエトキシ-1,2,3,4-テトラヒドロアントラセンが挙げられる。同様に、qが1の場合の具体例としては、9,10-ビス2-アクリロイルオキシエトキシ-1,2,3,4-テトラヒドロアントラセン、9,10-ビス2-メタクリロイルオキシエトキシ-1,2,3,4-テトラヒドロアントラセンが挙げられる。同様に、qが2の場合の具体例としては、9,10-ビス[2-2-アクリロイルオキシエトキシエトキシ]-1,2,3,4-テトラヒドロアントラセン、1,5-ビス[2-2-アクリロイルオキシエトキシエトキシ]-1,2,3,4-テトラヒドロアントラセン、1,6-ビス[2-2-アクリロイルオキシエトキシエトキシ]-1,2,3,4-テトラヒドロアントラセン、1,7-ビス[2-2-アクリロイルオキシエトキシエトキシ]-1,2,3,4-テトラヒドロアントラセン、9,10-ビス[2-2-メタクリロイルオキシエトキシエトキシ]-1,2,3,4-テトラヒドロアントラセン、1,5-ビス[2-2-メタクリロイルオキシエトキシエトキシ]-1,2,3,4-テトラヒドロアントラセン、1,6-ビス[2-2-メタクリロイルオキシエトキシエトキシ]-1,2,3,4-テトラヒドロアントラセン、1,7-ビス[2-2-メタクリロイルオキシエトキシエトキシ]-1,2,3,4-テトラヒドロアントラセン等が挙げられる。同様に、qが3の場合の具体例としては、9,10-ビス[2-{2-2-アクリロイルオキシエトキシエトキシ}エトキシ]-1,2,3,4-テトラヒドロアントラセン、9,10-ビス[2-{2-2-メタクリロイルオキシエトキシエトキシ}エトキシ]-1,2,3,4-テトラヒドロアントラセンが挙げられる。次に、n=1、p=1の場合の具体例を示す。まず、qが0の場合の具体例としては、9-アクリロイルオキシ-10-ヒドロキシ-1,2,3,4-テトラヒドロアントラセン、9-メタクリロイルオキシ-10-ヒドロキシ-1,2,3,4-テトラヒドロアントラセン、9-アクリロイルオキシ-10-メトキシ-1,2,3,4-テトラヒドロアントラセン、9-メタクリロイルオキシ-10-メトキシ-1,2,3,4-テトラヒドロアントラセン、9-アクリロイルオキシ-10-エトキシ-1,2,3,4-テトラヒドロアントラセン、9-メタクリロイルオキシ-10-エトキシ-1,2,3,4-テトラヒドロアントラセン、9-アクリロイルオキシ-10-フェノキシ-1,2,3,4-テトラヒドロアントラセン、9-メタクリロイルオキシ-10-フェノキシ-1,2,3,4-テトラヒドロアントラセン、9-アクリロイルオキシ-10-フェネチルオキシ-1,2,3,4-テトラヒドロアントラセン、9-メタクリロイルオキシ-10-フェネチルオキシ-1,2,3,4-テトラヒドロアントラセン、9-アクリロイルオキシ-10-ヒドロキシエトキシ-1,2,3,4-テトラヒドロアントラセン、9-メタクリロイルオキシ-10-ヒドロキシエトキシ-1,2,3,4-テトラヒドロアントラセン、9-アクリロイルオキシ-10-グリシジルオキシ-1,2,3,4-テトラヒドロアントラセン、9-メタクリロイルオキシ-10-グリシジルオキシ-1,2,3,4-テトラヒドロアントラセン、9-アクリロイルオキシ-10-メトキシエトキシ-1,2,3,4-テトラヒドロアントラセン、9-メタクリロイルオキシ-10-メトキシエトキシ-1,2,3,4-テトラヒドロアントラセン、9-アクリロイルオキシ-10-フェノキシエトキシ-1,2,3,4-テトラヒドロアントラセン、9-メタクリロイルオキシ-10-フェノキシエトキシ-1,2,3,4-テトラヒドロアントラセン等が挙げられる。同様に、qが1の場合の具体例としては、9-2-アクリロイルオキシエトキシ-10-ヒドロキシ-1,2,3,4-テトラヒドロアントラセン、9-2-メタクリロイルオキシエトキシ-10-ヒドロキシ-1,2,3,4-テトラヒドロアントラセン、9-2-アクリロイルオキシエトキシ-10-メトキシ-1,2,3,4-テトラヒドロアントラセン、9-2-メタクリロイルオキシエトキシ-10-メトキシ-1,2,3,4-テトラヒドロアントラセン、9-2-アクリロイルオキシエトキシ-10-エトキシ-1,2,3,4-テトラヒドロアントラセン、9-2-メタクリロイルオキシエトキシ-10-エトキシ-1,2,3,4-テトラヒドロアントラセン、9-2-アクリロイルオキシエトキシ-10-フェノキシ-1,2,3,4-テトラヒドロアントラセン、9-2-メタクリロイルオキシエトキシ-10-フェノキシ-1,2,3,4-テトラヒドロアントラセン、9-2-アクリロイルオキシエトキシ-10-フェネチルオキシ-1,2,3,4-テトラヒドロアントラセン、9-2-メタクリロイルオキシエトキシ-10-フェネチルオキシ-1,2,3,4-テトラヒドロアントラセン、9-2-アクリロイルオキシエトキシ-10-ヒドロキシエトキシ-1,2,3,4-テトラヒドロアントラセン、9-2-メタクリロイルオキシエトキシ-10-ヒドロキシエトキシ-1,2,3,4-テトラヒドロアントラセン、9-2-アクリロイルオキシエトキシ-10-グリシジルオキシ-1,2,3,4-テトラヒドロアントラセン、9-2-メタクリロイルオキシエトキシ-10-グリシジルオキシ-1,2,3,4-テトラヒドロアントラセン、9-2-アクリロイルオキシエトキシ-10-メトキシエトキシ-1,2,3,4-テトラヒドロアントラセン、9-2-メタクリロイルオキシエトキシ-10-メトキシエトキシ-1,2,3,4-テトラヒドロアントラセン、9-2-アクリロイルオキシエトキシ-10-フェノキシエトキシ-1,2,3,4-テトラヒドロアントラセン、9-2-メタクリロイルオキシエトキシ-10-フェノキシエトキシ-1,2,3,4-テトラヒドロアントラセン等が挙げられる。同様に、qが2の場合の具体例としては、9-[2-2-アクリロイルオキシエトキシエトキシ]-10-ヒドロキシ-1,2,3,4-テトラヒドロアントラセン、9-[2-2-メタクリロイルオキシエトキシエトキシ]-10-ヒドロキシ-1,2,3,4-テトラヒドロアントラセン、9-[2-2-アクリロイルオキシエトキシエトキシ]-10-メトキシ-1,2,3,4-テトラヒドロアントラセン、9-[2-2-メタクリロイルオキシエトキシエトキシ]-10-メトキシ-1,2,3,4-テトラヒドロアントラセン、9-[2-2-アクリロイルオキシエトキシエトキシ]-10-エトキシ-1,2,3,4-テトラヒドロアントラセン、9-[2-2-メタクリロイルオキシエトキシエトキシ]-10-エトキシ-1,2,3,4-テトラヒドロアントラセン、9-[2-2-アクリロイルオキシエトキシエトキシ]-10-フェノキシ-1,2,3,4-テトラヒドロアントラセン、9-[2-2-メタクリロイルオキシエトキシエトキシ]-10-フェノキシ-1,2,3,4-テトラヒドロアントラセン、9-[2-2-アクリロイルオキシエトキシエトキシ]-10-フェネチルオキシ-1,2,3,4-テトラヒドロアントラセン、9-[2-2-メタクリロイルオキシエトキシエトキシ]-10-フェネチルオキシ-1,2,3,4-テトラヒドロアントラセン、9-[2-2-アクリロイルオキシエトキシエトキシ]-10-ヒドロキシエトキシ-1,2,3,4-テトラヒドロアントラセン、9-[2-2-メタクリロイルオキシエトキシエトキシ]-10-ヒドロキシエトキシ-1,2,3,4-テトラヒドロアントラセン、9-[2-2-アクリロイルオキシエトキシエトキシ]-10-グリシジルオキシ-1,2,3,4-テトラヒドロアントラセン、9-[2-2-メタクリロイルオキシエトキシエトキシ]-10-グリシジルオキシ-1,2,3,4-テトラヒドロアントラセン、9-[2-2-アクリロイルオキシエトキシエトキシ]-10-メトキシエトキシ-1,2,3,4-テトラヒドロアントラセン、9-[2-2-メタクリロイルオキシエトキシエトキシ]-10-メトキシエトキシ-1,2,3,4-テトラヒドロアントラセン、9-[2-2-アクリロイルオキシエトキシエトキシ]-10-フェノキシエトキシ-1,2,3,4-テトラヒドロアントラセン、9-[2-2-メタクリロイルオキシエトキシエトキシ]-10-フェノキシエトキシ-1,2,3,4-テトラヒドロアントラセン等が挙げられる。同様に、qが3の場合の具体例として、9-[2-{2-2-アクリロイルオキシエトキシエトキシ}エトキシ]-10-ヒドロキシ-1,2,3,4-テトラヒドロアントラセン、9-[2-{2-2-メタクリロイルオキシエトキシエトキシ}エトキシ]-10-ヒドロキシ-1,2,3,4-テトラヒドロアントラセン、9-[2-{2-2-アクリロイルオキシエトキシエトキシ}エトキシ]-10-メトキシ-1,2,3,4-テトラヒドロアントラセン、9-[2-{2-2-メタクリロイルオキシエトキシエトキシ}エトキシ]-10-メトキシ-1,2,3,4-テトラヒドロアントラセン、9-[2-{2-2-アクリロイルオキシエトキシエトキシ}エトキシ]-10-エトキシ-1,2,3,4-テトラヒドロアントラセン、9-[2-{2-2-メタクリロイルオキシエトキシエトキシ}エトキシ]-10-エトキシ-1,2,3,4-テトラヒドロアントラセン、9-[2-{2-2-アクリロイルオキシエトキシエトキシ}エトキシ]-10-フェノキシ-1,2,3,4-テトラヒドロアントラセン、9-[2-{2-2-メタクリロイルオキシエトキシエトキシ}エトキシ]-10-フェノキシ-1,2,3,4-テトラヒドロアントラセン、9-[2-{2-2-アクリロイルオキシエトキシエトキシ}エトキシ]-10-フェネチルオキシ-1,2,3,4-テトラヒドロアントラセン、9-[2-{2-2-メタクリロイルオキシエトキシエトキシ}エトキシ]-10-フェネチルオキシ-1,2,3,4-テトラヒドロアントラセン、9-[2-{2-2-アクリロイルオキシエトキシエトキシ}エトキシ]-10-ヒドロキシエトキシ-1,2,3,4-テトラヒドロアントラセン、9-[2-{2-2-メタクリロイルオキシエトキシエトキシ}エトキシ]-10-ヒドロキシエトキシ-1,2,3,4-テトラヒドロアントラセン、9-[2-{2-2-アクリロイルオキシエトキシエトキシ}エトキシ]-10-グリシジルオキシ-1,2,3,4-テトラヒドロアントラセン、9-[2-{2-2-メタクリロイルオキシエトキシエトキシ}エトキシ]-10-グリシジルオキシ-1,2,3,4-テトラヒドロアントラセン、9-[2-{2-2-アクリロイルオキシエトキシエトキシ}エトキシ]-10-メトキシエトキシ-1,2,3,4-テトラヒドロアントラセン、9-[2-{2-2-メタクリロイルオキシエトキシエトキシ}エトキシ]-10-メトキシエトキシ-1,2,3,4-テトラヒドロアントラセン、9-[2-{2-2-アクリロイルオキシエトキシエトキシ}エトキシ]-10-フェノキシエトキシ-1,2,3,4-テトラヒドロアントラセン、9-[2-{2-2-メタクリロイルオキシエトキシエトキシ}エトキシ]-10-フェノキシエトキシ-1,2,3,4-テトラヒドロアントラセン等が挙げられる。次に、隣接する一組のXが互いに結合して不飽和の6員環を形成している場合で当該6員環が非芳香族性の場合の具体例を示す。まず、n=0、p=2の場合で、qが0の場合の具体例としては、9,10-ビスアクリロイルオキシ-1,4-ジヒドロアントラセン、9,10-ビスメタクリロイルオキシ-1,4-ジヒドロアントラセンが挙げられる。同様に、qが1の場合の具体例としては、9,10-ビス2-アクリロイルオキシエトキシ-1,4-ジヒドロアントラセン、9,10-ビス2-メタクリロイルオキシエトキシ-1,4-ジヒドロアントラセンが挙げられる。同様に、qが2の場合の具体例としては、9,10-ビス[2-2-アクリロイルオキシエトキシエトキシ]-1,4-ジヒドロアントラセン、1,5-ビス[2-2-アクリロイルオキシエトキシエトキシ]-1,4-ジヒドロアントラセン、1,6-ビス[2-2-アクリロイルオキシエトキシエトキシ]-1,4-ジヒドロアントラセン、1,7-ビス[2-2-アクリロイルオキシエトキシエトキシ]-1,4-ジヒドロアントラセン、9,10-ビス[2-2-メタクリロイルオキシエトキシエトキシ]-1,4-ジヒドロアントラセン、1,5-ビス[2-2-メタクリロイルオキシエトキシエトキシ]-1,4-ジヒドロアントラセン、1,6-ビス[2-2-メタクリロイルオキシエトキシエトキシ]-1,4-ジヒドロアントラセン、1,7-ビス[2-2-メタクリロイルオキシエトキシエトキシ]-1,4-ジヒドロアントラセン等が挙げられる。同様に、qが3の場合の具体例としては、9,10-ビス[2-{2-2-アクリロイルオキシエトキシエトキシ}エトキシ]-1,4-ジヒドロアントラセン、9,10-ビス[2-{2-2-メタクリロイルオキシエトキシエトキシ}エトキシ]-1,4-ジヒドロアントラセンが挙げられる。次に、n=1、p=1の場合の具体例を示す。まず、qが0の場合の具体例としては、9-アクリロイルオキシ-10-ヒドロキシ-1,4-ジヒドロアントラセン、9-メタクリロイルオキシ-10-ヒドロキシ-1,4-ジヒドロアントラセン、9-アクリロイルオキシ-10-メトキシ-1,4-ジヒドロアントラセン、9-メタクリロイルオキシ-10-メトキシ-1,4-ジヒドロアントラセン、9-アクリロイルオキシ-10-エトキシ-1,4-ジヒドロアントラセン、9-メタクリロイルオキシ-10-エトキシ-1,4-ジヒドロアントラセン、9-アクリロイルオキシ-10-フェノキシ-1,4-ジヒドロアントラセン、9-メタクリロイルオキシ-10-フェノキシ-1,4-ジヒドロアントラセン、9-アクリロイルオキシ-10-フェネチルオキシ-1,4-ジヒドロアントラセン、9-メタクリロイルオキシ-10-フェネチルオキシ-1,4-ジヒドロアントラセン、9-アクリロイルオキシ-10-ヒドロキシエトキシ-1,4-ジヒドロアントラセン、9-メタクリロイルオキシ-10-ヒドロキシエトキシ-1,4-ジヒドロアントラセン、9-アクリロイルオキシ-10-グリシジルオキシ-1,4-ジヒドロアントラセン、9-メタクリロイルオキシ-10-グリシジルオキシ-1,4-ジヒドロアントラセン、9-アクリロイルオキシ-10-メトキシエトキシ-1,4-ジヒドロアントラセン、9-メタクリロイルオキシ-10-メトキシエトキシ-1,4-ジヒドロアントラセン、9-アクリロイルオキシ-10-フェノキシエトキシ-1,4-ジヒドロアントラセン、9-メタクリロイルオキシ-10-フェノキシエトキシ-1,4-ジヒドロアントラセン等が挙げられる。同様に、qが1の場合の具体例としては、9-2-アクリロイルオキシエトキシ-10-ヒドロキシ-1,4-ジヒドロアントラセン、9-2-メタクリロイルオキシエトキシ-10-ヒドロキシ-1,4-ジヒドロアントラセン、9-2-アクリロイルオキシエトキシ-10-メトキシ-1,4-ジヒドロアントラセン、9-2-メタクリロイルオキシエトキシ-10-メトキシ-1,4-ジヒドロアントラセン9-2-アクリロイルオキシエトキシ-10-エトキシ-1,4-ジヒドロアントラセン、9-2-メタクリロイルオキシエトキシ-10-エトキシ-1,4-ジヒドロアントラセン、9-2-アクリロイルオキシエトキシ-10-フェノキシ-1,4-ジヒドロアントラセン、9-2-メタクリロイルオキシエトキシ-10-フェノキシ-1,4-ジヒドロアントラセン、9-2-アクリロイルオキシエトキシ-10-フェネチルオキシ-1,4-ジヒドロアントラセン、9-2-メタクリロイルオキシエトキシ-10-フェネチルオキシ-1,4-ジヒドロアントラセン、9-2-アクリロイルオキシエトキシ-10-ヒドロキシエトキシ-1,4-ジヒドロアントラセン、9-2-メタクリロイルオキシエトキシ-10-ヒドロキシエトキシ-1,4-ジヒドロアントラセン、9-2-アクリロイルオキシエトキシ-10-グリシジルオキシ-1,4-ジヒドロアントラセン、9-2-メタクリロイルオキシエトキシ-10-グリシジルオキシ-1,4-ジヒドロアントラセン、9-2-アクリロイルオキシエトキシ-10-メトキシエトキシ-1,4-ジヒドロアントラセン、9-2-メタクリロイルオキシエトキシ-10-メトキシエトキシ-1,4-ジヒドロアントラセン、9-2-アクリロイルオキシエトキシ-10-フェノキシエトキシ-1,4-ジヒドロアントラセン、9-2-メタクリロイルオキシエトキシ-10-フェノキシエトキシ-1,4-ジヒドロアントラセン等が挙げられる。同様に、qが2の場合の具体例としては、9-[2-2-アクリロイルオキシエトキシエトキシ]-10-ヒドロキシ-1,4-ジヒドロアントラセン、9-[2-2-メタクリロイルオキシエトキシエトキシ]-10-ヒドロキシ-1,4-ジヒドロアントラセン、9-[2-2-アクリロイルオキシエトキシエトキシ]-10-メトキシ-1,4-ジヒドロアントラセン、9-[2-2-メタクリロイルオキシエトキシエトキシ]-10-メトキシ-1,4-ジヒドロアントラセン、9-[2-2-アクリロイルオキシエトキシエトキシ]-10-エトキシ-1,4-ジヒドロアントラセン、9-[2-2-メタクリロイルオキシエトキシエトキシ]-10-エトキシ-1,4-ジヒドロアントラセン、9-[2-2-アクリロイルオキシエトキシエトキシ]-10-フェノキシ-1,4-ジヒドロアントラセン、9-[2-2-メタクリロイルオキシエトキシエトキシ]-10-フェノキシ-1,4-ジヒドロアントラセン、9-[2-2-アクリロイルオキシエトキシエトキシ]-10-フェネチルオキシ-1,4-ジヒドロアントラセン、9-[2-2-メタクリロイルオキシエトキシエトキシ]-10-フェネチルオキシ-1,4-ジヒドロアントラセン、9-[2-2-アクリロイルオキシエトキシエトキシ]-10-ヒドロキシエトキシ-1,4-ジヒドロアントラセン、9-[2-2-メタクリロイルオキシエトキシエトキシ]-10-ヒドロキシエトキシ-1,4-ジヒドロアントラセン、9-[2-2-アクリロイルオキシエトキシエトキシ]-10-グリシジルオキシ-1,4-ジヒドロアントラセン、9-[2-2-メタクリロイルオキシエトキシエトキシ]-10-グリシジルオキシ-1,4-ジヒドロアントラセン、9-[2-2-アクリロイルオキシエトキシエトキシ]-10-メトキシエトキシ-1,4-ジヒドロアントラセン、9-[2-2-メタクリロイルオキシエトキシエトキシ]-10-メトキシエトキシ-1,4-ジヒドロアントラセン、9-[2-2-アクリロイルオキシエトキシエトキシ]-10-フェノキシエトキシ-1,4-ジヒドロアントラセン、9-[2-2-メタクリロイルオキシエトキシエトキシ]-10-フェノキシエトキシ-1,4-ジヒドロアントラセン等が挙げられる。同様に、qが3の場合の具体例として、9-[2-{2-2-アクリロイルオキシエトキシエトキシ}エトキシ]-10-ヒドロキシ-1,4-ジヒドロアントラセン、9-[2-{2-2-メタクリロイルオキシエトキシエトキシ}エトキシ]-10-ヒドロキシ-1,4-ジヒドロアントラセン、9-[2-{2-2-アクリロイルオキシエトキシエトキシ}エトキシ]-10-メトキシ-1,4-ジヒドロアントラセン、9-[2-{2-2-メタクリロイルオキシエトキシエトキシ}エトキシ]-10-メトキシ-1,4-ジヒドロアントラセン、9-[2-{2-2-アクリロイルオキシエトキシエトキシ}エトキシ]-10-エトキシ-1,4-ジヒドロアントラセン、9-[2-{2-2-メタクリロイルオキシエトキシエトキシ}エトキシ]-10-エトキシ-1,4-ジヒドロアントラセン、9-[2-{2-2-アクリロイルオキシエトキシエトキシ}エトキシ]-10-フェノキシ-1,4-ジヒドロアントラセン、9-[2-{2-2-メタクリロイルオキシエトキシエトキシ}エトキシ]-10-フェノキシ-1,4-ジヒドロアントラセン、9-[2-{2-2-アクリロイルオキシエトキシエトキシ}エトキシ]-10-フェネチルオキシ-1,4-ジヒドロアントラセン、9-[2-{2-2-メタクリロイルオキシエトキシエトキシ}エトキシ]-10-フェネチルオキシ-1,4-ジヒドロアントラセン、9-[2-{2-2-アクリロイルオキシエトキシエトキシ}エトキシ]-10-ヒドロキシエトキシ-1,4-ジヒドロアントラセン、9-[2-{2-2-メタクリロイルオキシエトキシエトキシ}エトキシ]-10-ヒドロキシエトキシ-1,4-ジヒドロアントラセン、9-[2-{2-2-アクリロイルオキシエトキシエトキシ}エトキシ]-10-グリシジルオキシ-1,4-ジヒドロアントラセン、9-[2-{2-2-メタクリロイルオキシエトキシエトキシ}エトキシ]-10-グリシジルオキシ-1,4-ジヒドロアントラセン、9-[2-{2-2-アクリロイルオキシエトキシエトキシ}エトキシ]-10-メトキシエトキシ-1,4-ジヒドロアントラセン、9-[2-{2-2-メタクリロイルオキシエトキシエトキシ}エトキシ]-10-メトキシエトキシ-1,4-ジヒドロアントラセン、9-[2-{2-2-アクリロイルオキシエトキシエトキシ}エトキシ]-10-フェノキシエトキシ-1,4-ジヒドロアントラセン、9-[2-{2-2-メタクリロイルオキシエトキシエトキシ}エトキシ]-10-フェノキシエトキシ-1,4-ジヒドロアントラセン等が挙げられる。一般式1において、隣接する一組のXが互いに結合して不飽和の6員環を形成している場合で当該6員環が芳香族性の場合の具体例を示す。当該化合物のうち、隣接する一組のXが2位と3位であって、n=0、p=1のものは、一般式5の化合物に該当する。当該化合物で、qが0の場合の具体例としては、9-アクリロイルオキシアントラセン、9-メタクリロイルオキシアントラセンが挙げられる。同様に、qが1の場合の具体例としては、9-2-アクリロイルオキシエトキシアントラセン、9-2-メタクリロイルオキシエトキシアントラセンが挙げられる。同様に、qが2の場合の具体例としては、9-[2-2-アクリロイルオキシエトキシエトキシ]アントラセン、9-[2-2-メタクリロイルオキシエトキシエトキシ]アントラセン、9-[2-2-メタクリロイルオキシプロポキシプロポキシ]アントラセンが挙げられる。同様に、qが3の場合の具体例としては、9-[2-{2-2-アクリロイルオキシエトキシエトキシ}エトキシ]アントラセン、9-[2-{2-2-メタクリロイルオキシエトキシエトキシ}エトキシ]アントラセン、9-[2-{2-2-アクリロイルオキシプロポキシプロポキシ}プロポキシ]アントラセン、9-[2-{2-2-メタクリロイルオキシプロポキシプロポキシ}プロポキシ]アントラセン等が挙げられる。次に、隣接する一組のXが互いに結合して不飽和の6員環を形成している場合で当該6員環が芳香族性の場合で、n=0、p=2の場合の具体例を示す。当該化合物のうち、隣接する一組のXが2位と3位であるものは、一般式4の化合物に該当する。それらの化合物のうち、まず、qが0の場合の具体例としては、9,10-ビスアクリロイルオキシアントラセン、9,10-ビスメタクリロイルオキシアントラセンが挙げられる。同様に、qが1の場合の具体例としては、9,10-ビス2-アクリロイルオキシエトキシアントラセン、9,10-ビス2-メタクリロイルオキシエトキシアントラセンが挙げられる。同様に、qが2の場合の具体例としては、9,10-ビス[2-2-アクリロイルオキシエトキシエトキシ]アントラセン、9,10-ビス[2-2-メタクリロイルオキシエトキシエトキシ]アントラセン等が挙げられる。同様に、qが3の場合の具体例としては、9,10-ビス[2-{2-2-アクリロイルオキシエトキシエトキシ}エトキシ]アントラセン、9,10-ビス[2-{2-2-メタクリロイルオキシエトキシエトキシ}エトキシ]アントラセン等が挙げられる。隣接する一組のXが2位と3位以外のものの例としては、まず、qが1の場合の具体例として、1,4-ビスアクリロイルオキシアントラセン、1,4-ビスメタクリロイルオキシアントラセン、9,10-ビスアクリロイルオキシフェナントレン、9,10-ビスクリロイルオキシフェナントレン等が挙げられる。同様に、qが1の場合の具体例として、1,4-ビス2-アクリロイルオキシエトキシアントラセン、1,4-ビス2-メタクリロイルオキシエトキシアントラセン、9,10-ビス2-アクリロイルオキシエトキシ]フェナントレン、9,10-ビス2-メタクリロイルオキシエトキシ]フェナントレン等が挙げられる。また、qが2の場合の具体例として、1,4-ビス[2-2-アクリロイルオキシエトキシエトキシ]アントラセン、1,4-ビス[2-2-メタクリロイルオキシエトキシエトキシ]アントラセン、9,10-ビス[2-2-アクリロイルオキシエトキシエトキシ]フェナントレン、9,10-ビス[2-2-メタクリロイルオキシエトキシエトキシ]フェナントレン等が挙げられる。そして、qが3の場合の具体例として、1,4-ビス[2-{2-2-アクリロイルオキシエトキシエトキシ}エトキシ]アントラセン、1,4-ビス[2-{2-2-メタクリロイルオキシエトキシエトキシ}エトキシ]アントラセン、9,10-ビス[2-{2-2-アクリロイルオキシエトキシエトキシ}エトキシ]フェナントレン、9,10-ビス[2-{2-2-メタクリロイルオキシエトキシエトキシ}エトキシ]フェナントレン等が挙げられる。次に、n=1、p=1の場合の具体例を示す。まず、qが0の場合の具体例としては、9-アクリロイルオキシ-10-ヒドロキシアントラセン、9-メタクリロイルオキシ-10-ヒドロキシアントラセン、9-アクリロイルオキシ-10-メトキシアントラセン、9-メタクリロイルオキシ-10-メトキシアントラセン、9-アクリロイルオキシ-10-エトキシアントラセン、9-メタクリロイルオキシ-10-エトキシアントラセン、9-アクリロイルオキシ-10-フェノキシアントラセン、9-メタクリロイルオキシ-10-フェノキシアントラセン、9-アクリロイルオキシ-10-フェネチルオキシアントラセン、9-メタクリロイルオキシ-10-フェネチルオキシアントラセン、9-アクリロイルオキシ-10-ヒドロキシエトキシアントラセン、9-メタクリロイルオキシ-10-ヒドロキシエトキシアントラセン、9-アクリロイルオキシ-10-グリシジルオキシアントラセン、9-メタクリロイルオキシ-10-グリシジルオキシアントラセン、9-アクリロイルオキシ-10-メトキシエトキシアントラセン、9-メタクリロイルオキシ-10-メトキシエトキシアントラセン、9-アクリロイルオキシ-10-フェノキシエトキシアントラセン、9-メタクリロイルオキシ-10-フェノキシエトキシアントラセン等が挙げられる。同様に、qが1の場合の具体例としては、9-2-アクリロイルオキシエトキシ-10-ヒドロキシアントラセン、9-2-メタクリロイルオキシエトキシ-10-ヒドロキシアントラセン、9-2-アクリロイルオキシエトキシ-10-メトキシアントラセン、9-2-メタクリロイルオキシエトキシ-10-メトキシアントラセン、9-2-アクリロイルオキシエトキシ-10-エトキシアントラセン、9-2-メタクリロイルオキシエトキシ-10-エトキシアントラセン、9-2-アクリロイルオキシエトキシ-10-フェノキシアントラセン、9-2-メタクリロイルオキシエトキシ-10-フェノキシアントラセン、9-2-アクリロイルオキシエトキシ-10-フェネチルオキシアントラセン、9-2-メタクリロイルオキシエトキシ-10-フェネチルオキシアントラセン、9-2-アクリロイルオキシエトキシ-10-ヒドロキシエトキシアントラセン、9-2-メタクリロイルオキシエトキシ-10-ヒドロキシエトキシアントラセン、9-2-アクリロイルオキシエトキシ-10-グリシジルオキシアントラセン、9-2-メタクリロイルオキシエトキシ-10-グリシジルオキシアントラセン、9-2-アクリロイルオキシエトキシ-10-メトキシエトキシアントラセン、9-2-メタクリロイルオキシエトキシ-10-メトキシエトキシアントラセン、9-2-アクリロイルオキシエトキシ-10-フェノキシエトキシアントラセン、9-2-メタクリロイルオキシエトキシ-10-フェノキシエトキシアントラセン等が挙げられる。同様に、qが2の場合の具体例としては、9-[2-2-アクリロイルオキシエトキシエトキシ]-10-ヒドロキシアントラセン、9-[2-2-メタクリロイルオキシエトキシエトキシ]-10-ヒドロキシアントラセン、9-[2-2-アクリロイルオキシエトキシエトキシ]-10-メトキシアントラセン、9-[2-2-メタクリロイルオキシエトキシエトキシ]-10-メトキシアントラセン、9-[2-2-アクリロイルオキシエトキシエトキシ]-10-エトキシアントラセン、9-[2-2-メタクリロイルオキシエトキシエトキシ]-10-エトキシアントラセン、9-[2-2-アクリロイルオキシエトキシエトキシ]-10-フェノキシアントラセン、9-[2-2-メタクリロイルオキシエトキシエトキシ]-10-フェノキシアントラセン、9-[2-2-アクリロイルオキシエトキシエトキシ]-10-フェネチルオキシアントラセン、9-[2-2-メタクリロイルオキシエトキシエトキシ]-10-フェネチルオキシアントラセン、9-[2-2-アクリロイルオキシエトキシエトキシ]-10-ヒドロキシエトキシアントラセン、9-[2-2-メタクリロイルオキシエトキシエトキシ]-10-ヒドロキシエトキシアントラセン、9-[2-2-アクリロイルオキシエトキシエトキシ]-10-グリシジルオキシアントラセン、9-[2-2-メタクリロイルオキシエトキシエトキシ]-10-グリシジルオキシアントラセン、9-[2-2-アクリロイルオキシエトキシエトキシ]-10-メトキシエトキシアントラセン、9-[2-2-メタクリロイルオキシエトキシエトキシ]-10-メトキシエトキシアントラセン、9-[2-2-アクリロイルオキシエトキシエトキシ]-10-フェノキシエトキシアントラセン、9-[2-2-メタクリロイルオキシエトキシエトキシ]-10-フェノキシエトキシアントラセン等が挙げられる。同様に、qが3の場合の具体例として、9-[2-{2-2-アクリロイルオキシエトキシエトキシ}エトキシ]-10-ヒドロキシアントラセン、9-[2-{2-2-メタクリロイルオキシエトキシエトキシ}エトキシ]-10-ヒドロキシアントラセン、9-[2-{2-2-アクリロイルオキシエトキシエトキシ}エトキシ]-10-メトキシアントラセン、9-[2-{2-2-メタクリロイルオキシエトキシエトキシ}エトキシ]-10-メトキシアントラセン、9-[2-{2-2-アクリロイルオキシエトキシエトキシ}エトキシ]-10-エトキシアントラセン、9-[2-{2-2-メタクリロイルオキシエトキシエトキシ}エトキシ]-10-エトキシアントラセン、9-[2-{2-2-アクリロイルオキシエトキシエトキシ}エトキシ]-10-フェノキシアントラセン、9-[2-{2-2-メタクリロイルオキシエトキシエトキシ}エトキシ]-10-フェノキシアントラセン、9-[2-{2-2-アクリロイルオキシエトキシエトキシ}エトキシ]-10-フェネチルオキシアントラセン、9-[2-{2-2-メタクリロイルオキシエトキシエトキシ}エトキシ]-10-フェネチルオキシアントラセン、9-[2-{2-2-アクリロイルオキシエトキシエトキシ}エトキシ]-10-ヒドロキシエトキシアントラセン、9-[2-{2-2-メタクリロイルオキシエトキシエトキシ}エトキシ]-10-ヒドロキシエトキシアントラセン、9-[2-{2-2-アクリロイルオキシエトキシエトキシ}エトキシ]-10-グリシジルオキシアントラセン、9-[2-{2-2-メタクリロイルオキシエトキシエトキシ}エトキシ]-10-グリシジルオキシアントラセン、9-[2-{2-2-アクリロイルオキシエトキシエトキシ}エトキシ]-10-メトキシエトキシアントラセン、9-[2-{2-2-メタクリロイルオキシエトキシエトキシ}エトキシ]-10-メトキシエトキシアントラセン、9-[2-{2-2-アクリロイルオキシエトキシエトキシ}エトキシ]-10-フェノキシエトキシアントラセン、9-[2-{2-2-メタクリロイルオキシエトキシエトキシ}エトキシ]-10-フェノキシエトキシアントラセン等が挙げられる。一般式1乃至5において、Xが水素原子であり、qが0又は1であるものが原料の入手しやすさから好ましい。また、一般式2における、Rで示されるアルキル基としては、炭素数1~8のアルキル基が好ましく、具体的には、メチル基、エチル基、プロピル基、ブチル基等が挙げられる。プロピル基としてはn-プロピル基、i-プロピル基、ブチル基としては、n-ブチル基、i-ブチル基、tert-ブチル基といった異性体が含まれる。これらのアルキル基のうち、メチル基、エチル基、n-プロピル基、i-プロピル基、n-ブチル基は、連鎖移動能が高く、合成しやすいので好ましい。また、ヒドロキシアルキル基としては、ヒドロキシメチル基、2-ヒドロキシエトキシ基、2-ヒドロキシプロピル基、3-ヒドロキシプロピル基が好ましく、特に、2-ヒドロキシエトキシ基、2-ヒドロキシプロピル基が好ましい。また、一般式1において、ナフタレン環の1,4位にメタアクリロイルオキシアルコキシ基及び、ヒドロキシ基又はアルコキシ基がついた一般式2及びナフタレン環の1,4位にメタアクリロイルオキシアルコキシ基がついた一般式3の化合物が合成の容易さと連鎖移動能の高さから好ましい。隣接するXが互いに結合している場合はアントラセン骨格又はその類似の骨格となるが、その場合は、9,10位にメタアクリロイルオキシアルコキシ基がついた一般式4の化合物、9位にメタアクリロイルオキシアルコキシ基がついた一般式5の化合物が合成の容易さから好ましい。本発明の一般式1乃至5で表される縮合多環芳香族骨格を有するメタアクリレート化合物において、q=0の化合物は、対応するヒドロキシナフタレン化合物又はヒドロキシアントラセン化合物と塩化アクリロイルまたは塩化メタアクリロイルを反応させることにより合成できる。また、q=1以上の化合物は、対応するヒドロキシナフタレン化合物又はヒドロキシアントラセン化合物と酸化エチレン、酸化プロピレン等のアルキレンオキサイドとを反応させ、ついで、塩化アクリロイルまたは塩化メタアクリロイルを反応させることにより合成できる。例えば、q=1の化合物の合成法を述べる。まず、ヒドロキシナフタレン化合物又はヒドロキシアントラセン化合物とアルキレンオキサイドとの反応は、例えば、水溶液又は、アルコール系溶媒、ケトン系溶媒中で、水酸化ナトリウム、水酸化カリウム、炭酸ナトリウム、炭酸カリウムのような無機化合物を用いて行われる。酸化アルキレンの添加量は、ヒドロキシナフタレン化合物又はヒドロキシアントラセン化合物に対し1モル当量倍~4モル当量倍の範囲で選ぶのが好ましい。当該反応は、通常、室温で行われる。反応の進行が遅い場合は、反応混合物を50~100°Cの範囲で加熱することもできる。当該反応により、原料に用いたヒドロキシナフタレン化合物又はヒドロキシアントラセン化合物に対応する2-ヒドロキシアルコキシナフタレン化合物又は2-ヒドロキシアルコキシアントラセン化合物が生成する。当該反応によって得られた2-ヒドロキシアルコキシナフタレン化合物又は2-ヒドロキシアルコキシアントラセン化合物と塩化アクリロイルまたは塩化メタアクリロイルとを、塩基の存在または非存在下、溶媒の存在または非存在下で、反応させることによりメタアクリル化する。使用できる塩基としては、例えば、トリメチルアミン、トリエチルアミン、トリプロピルアミン、トリブチルアミン、ジエチルアミン、ジブチルアミン、ピペリジン、ピリジン、α-ピコリン、γ―ピコリンのような有機塩基、水酸化ナトリウム、水酸化カリウム、水酸化リチウム、炭酸ナトリウム、炭酸水素ナトリウム、炭酸カリウム、炭酸水素カリウムのような無機塩基などが挙げられる。塩化アクリロイルまたは塩化メタアクリロイルの添加モル比は、2モル当量倍~6モル当量倍用いる。使用できる反応溶媒としては、塩化アクリロイルまたは塩化メタアクリロイルなどと反応しないものであればよく、特に種類を選ばない。具体的には、ベンゼン、トルエン、o-キシレン、m-キシレン、エチルベンゼン、i-プロピルベンゼン、クロルベンゼン、o-ジクロルベンゼン、メチルナフタレン、クロルナフタレンなどの芳香族系溶媒、塩化メチレン、クロロホルム、1,2-ジクロルエタン、1,2-ジクロロエチレンなどのハロゲン化炭化水素系溶媒、メチルピロリドン、ジメチルホルムアミド、ジメチルアセトアミドのようなアミド系溶媒、テトラヒドロフラン、1,4-ジオキサンなどのエーテル系溶媒、アセトン、メチルエチルケトン、メチルイソブチルケトンなどのケトン系溶媒が挙げられる。反応温度は、0°C~80°Cの範囲で選ぶのが好ましい。当該メタアクリル化反応により、対応する本発明の縮合多環芳香族骨格を有するメタアクリレート化合物が得られる。q=0の化合物は、ヒドロキシナフタレン化合物又はヒドロキシアントラセン化合物と塩化アクリロイルまたは塩化メタアクリロイルとを、塩基の存在または非存在下、溶媒の存在または非存在下で、反応させることにより合成できるが、その反応条件は、2-ヒドロキシアルコキシナフタレン化合物又は2-ヒドロキシアルコキシアントラセン化合物と塩化アクリロイルまたは塩化メタアクリロイルとの反応条件と同じである。[ラジカル重合性組成物]本発明の縮合多環芳香族骨格を有するメタアクリレート化合物からなる連鎖移動剤をもちいることにより、ラジカル重合性化合物の重合反応においてラジカル重合性化合物の重合度を調整することができる。本発明の縮合多環芳香族骨格を有するメタアクリレート化合物からなる連鎖移動剤は、ラジカル重合性化合物に添加することにより、ラジカル重合性組成物として用いることができる。本発明の縮合多環芳香族骨格を有するメタアクリレート化合物からなる連鎖移動剤を必須成分として含有する当該ラジカル重合性組成物には、ラジカル反応を開始するラジカル重合開始剤が必要により添加される。そして、重合を開始するに必要な熱や光などの開始エネルギーを与え、重合を開始することにより、分子量が調整されたポリマーを製造することができる。本発明の縮合多環芳香族骨格を有するメタアクリレート化合物からなる連鎖移動剤の配合量は、十分な連鎖移動効果と経済性との観点から、通常、ラジカル重合性化合物に対して0.01~5重量が好ましく、0.05から3重量が更に好ましい。重合体の数平均分子量は、一般に主として用いるラジカル重合性化合物の濃度、本発明の縮合多環芳香族骨格を有するメタアクリレート化合物からなる連鎖移動剤の濃度及びラジカル重合開始剤の濃度によって調整することができる。数平均分子量は、該ラジカル重合性化合物の濃度が高い程数平均分子量は大きくなり、逆に縮合多環芳香族骨格を有するメタアクリレート化合物からなる連鎖移動剤濃度が高い程小さくなる。そのことを考慮して、本発明の縮合多環芳香族骨格を有するメタアクリレート化合物からなる連鎖移動剤の濃度の範囲内で適宜変更して数平均分子量の調整をすることができる。本発明の縮合多環芳香族骨格を有するメタアクリレート化合物からなる連鎖移動剤をラジカル重合性化合物に添加する方法としては、一括添加、回分添加、連続添加あるいはこれらの組み合わせなど公知の添加方法が用いられる。例えば、各工程で連鎖移動剤を回分添加する、各工程で単量体混合物と連鎖移動剤とを連続添加する、各工程で連鎖移動剤を回分添加と連続添加を組み合わせて添加する、等の添加方法がある。また、連鎖移動剤を固体又は粉体のまま直接添加する方法や、連鎖移動剤を適当な有機溶剤に溶解して添加してもよい。ラジカル重合性化合物本発明におけるラジカル重合性化合物は、分子内に重合性二重結合を有する化合物であれば特に限定されない。このようなラジカル重合性化合物としては、アクリル酸、メタクリル酸等のα、β-不飽和カルボン酸化合物;アクリル酸メチル、アクリル酸エチル、アクリル酸ブチル、アクリル酸-2-エチルヘキシル、アクリル酸オクチル、アクリル酸-2-ヒドロキシエチル、アクリル酸-2-ヒドロキシプロピル、メタクリル酸メチル、メタクリル酸ブチル等のα、β-不飽和カルボン酸エステル化合物;酢酸ビニル等のビニルエステル化合物;アクリロニトリル、アクリルアミドのようなアクリル化合物;スチレン、α-メチルスチレン、ビニルトルエン、ジビニルベンゼン等の芳香族ビニル化合物等;塩化ビニル、塩化ビニリデンのような置換エチレン化合物;エチレン、プロピレン、ブテン、ブタジエン、イソプレン、シクロペンタジエン、ピネン等のエチレン性不飽和化合物、3-メタクリロキシプロピルトリメトキシシラン、3-メタクリロキシプロピルトリエトキシシラン、ビニルトリメトキシシランなどの不飽和有機シラン化合物などが挙げられる。前記ラジカル重合性化合物の中でも、α、β-不飽和カルボン酸化合物、α、β-不飽和カルボン酸エステル化合物、芳香族ビニル化合物、ビニルエステル化合物が好ましい。これらの化合物の中でも、α、β-不飽和カルボン酸化合物であるメタアクリル酸、α、β-不飽和カルボン酸エステルであるメタアクリル酸エステル、芳香族ビニル化合物であるスチレンが好ましい。特に、本発明の縮合多環芳香族骨格を有するメタアクリレート化合物からなる連鎖移動剤の効果が顕著であるという点から、α、β-不飽和カルボン酸化合物であるメタアクリル酸、α、β-不飽和カルボン酸エステルであるメタアクリル酸エステルが好ましい。前記ラジカル重合性組成物に含有されるラジカル重合性化合物は、その形態や含有量は特に限定されない。例えばラジカル重合性化合物そのものやラジカル重合性化合物の溶液等が挙げられる。ラジカル重合開始剤ラジカル重合開始剤としては、エネルギーを与えてラジカル重合性化合物に対して活性なラジカルを発生するものであれば特に限定されない。一般には市販されているいわゆるラジカル重合開始剤を用いることができる。通常便宜的に、熱エネルギーを与えて用いるものを、熱ラジカル重合開始剤と呼び、光エネルギーを与えるものを、光ラジカル重合開始剤と呼ぶ。本発明は熱ラジカル重合開始剤及び光ラジカル重合開始剤のどちらも使用することが可能である。熱ラジカル重合開始剤としては特に限定されず、公知の化合物を使用することができる。例えば、ペルオキシド、ヒドロペルオキシド、及びアゾ系化合物が挙げられる。具体的には、ベンゾイルペルオキシド、ジ-t-アミルペルオキシド、t-ブチルペルオキシベンゾエート、2,5-ジメチル-2,5ジ-t-ブチルペルオキシヘキサン、2,5-ジメチル-2,5-ジ-t-ブチルペルオキシヘキシン-3、及びジ-クミルペルオキシド等のペルオキシド、t-アミルヒドロペルオキシド、t-ブチルヒドロペルオキシド、及び過酸化水素等のヒドロペルオキシド、2,2’-アゾビス2,4-ジメチルペンタンニトリル、2,2’-アゾビス2-メチルプロパンニトリル、2,2’-アゾビス2-メチルブタンニトリル、2,2’-アゾビスシクロヘキサンカルボニトリル等のアゾ系化合物が挙げられる。また、熱ラジカル重合開始剤を比較的低温で使用するためにペルオキシド、ヒドロペルオキシド、アスコルビン酸等の酸化剤系開始剤に対して遷移金属やアミン等の還元剤を組み合わせるいわゆるレドックス開始剤系を用いることもできる。光ラジカル重合開始剤としては、特に限定されず、公知の化合物を使用することができる。例えば、ベンゾイン系化合物、アセトフェノン類、ベンゾフェノン類、チオキサトン類、α-アシロキシムエステル類、フェニルグリオキシレート類、ベンジル類、アゾ系化合物、ジフェニルスルフィド系化合物、アシルホスフィンオキシド系化合物、有機色素系化合物、鉄-フタロシアニン系、ベンゾイン類、ベンゾインエーテル類、アントラキノン類が含まれる。具体的に、ベンゾイン、ベンゾインメチルエーテル、ベンゾインエチルエーテル、ベンゾインプロピルエーテル、ベンゾインイソブチルエーテルなどのベンゾイン類;アセトフェノン、2,2-ジエトキシ-2-フェニルアセトフェノン、1,1-ジクロロアセトフェノン、2-ヒドロキシ-2-メチル-フェニルプロパン-1-オン、ジエトキシアセトフェノン、1-ヒドロキシシクロヘキシルフェニルケトン、2-メチル-1-4-メチルチオフェニル-2-モルホリノプロパン-1-オンなどのアセトフェノン類;2-エチルアントラキノン、2-t-ブチルアントラキノン、2-クロロアントラキノン、2-アミルアントラキノンなどのアントラキノン類;2,4-ジエチルチオキサントン、2-イソプロピルチオキサントン、2-クロロチオキサントンなどのチオキサントン類;アセトフェノンジメチルケタール、ベンジルジメチルケタールなどのケタール類;ベンゾフェノン、4-ベンゾイル-4’-メチルジフェニルサルファイド、4,4’-ビスメチルアミノベンゾフェノンなどのベンゾフェノン類;2,4,6-トリメチルベンゾイルジフェニルホスフィンオキサイド、ビス2,4,6-トリメチルベンゾイル-フェニルホスフィンオキサイドなどのホスフィンオキサイド類等が挙げられる。有機合成化学協会誌66,4582008等公知文献に紹介されている光ラジカル重合開始剤も用いることができる。また、市場より入手可能な光ラジカル重合開始剤として、1-ヒドロキシシクロヘキシルフェニルケトンチバスペシャリティケミカルズ社製イルガキュア184、イルガキュアはチバスペシャリティケミカルズ社の登録商標、2-メチル-1-4-メチルチオフェニル-2-4-モルフォリニル-1-プロパノンイルガキュア907、またビス2,4,6-トリメチルベンゾイル-ジフェニル-ホスフィンオキサイドイルガキュア819等のアシルホスフィンオキサイド化合物;ビス-ビス2,6-ジフルオロ-3-1H-ピロール-1-イル-フェニルチタニウムイルガキュア784等のチタノセン化合物;6,12-ビストリメチルシリルオキシ-1,11-ナフタセンキノン等のナフタセンキノン化合物等が挙げられる。これらのラジカル重合開始剤は、単独でまたは2種以上を組み合わせて用いてもよい。ラジカル重合開始剤の添加量は、用いるラジカル重合性化合物及び連鎖移動剤にもよるが、ラジカル重合性化合物の合計量100質量部に対して0.0001質量部以上10質量部以下の範囲内であるのが好ましい。開始エネルギー開始エネルギーは添加したラジカル開始剤からラジカルを発生しうるエネルギーであればよい。一般には熱エネルギー、電離波エネルギーが適宜選ばれる。具体的なエネルギー源としては熱、光、電子線EB、マイクロ波、放射線等の電磁線が挙げられ、用いるエネルギー源に応じて、熱重合、電磁線重合光重合、電子線重合、マイクロ波重合、放射線重合等と呼ばれる。熱重合の場合、用いる重合性化合物及びその様態にもよるが、重合に用いる温度範囲は通常-20~200°Cで、好ましくは0~150°C、より好ましくは10~120°Cである。さらに熱重合の一種として酸化還元レドックス開始剤後述を用いるレドックス重合が挙げられる。この際、用いられる温度範囲は通常の熱重合より低く、-40~100°Cで、好ましくは-20~80°C、より好ましくは0~60°Cである。光重合において、照射する光としては紫外線、可視光線、赤外線等を用いることができる。光ラジカル重合開始剤あるいは増感剤を用いることもできる。紫外線、可視光線の場合具体的には、たとえば300~800nmの波長範囲の光線である。光源としては、300~800nmの範囲の波長の光線を照射できるLED発光ダイオードやランプを使用する。LEDとしては、UV-LED、青色LED、白色LED等が挙げられる。ランプとしては、高圧水銀ランプ、超高圧水銀ランプ、ハロゲンランプ、メタルハライドランプ等が挙げられる。電子線重合は電子線照射により行われる。電子線照射には、前記の電子線重合化合物に作用し重合性物質の重合を起こすことができる方法であれば、特に制限なく使用することができる。照射する電子線量は、吸収線量として1から300kGy程度の範囲で調節するのが望ましい。1kGy未満では十分な照射効果が得られず、300kGyを超えるような照射は基材を劣化させる恐れがあるため好ましくない。電子線の照射方法としては、例えばスキャニング方式、カーテンビーム方式、ブロードビーム方式などが用いられ、電子線を照射する際の加速電圧は、照射する側の基材の厚さによりコントロールする必要があるが、20から100kV程度が適当である。マイクロ波重合はStraussらAustJChem,48,1665~16921995の公知の手法を用いることが出来る。マイクロ波は、マイクロ波技術において既知の種々の方法のいずれかによって発生させることができる。一般に、これらの方法は、マイクロ波発生源として作用するクライストロンまたはマグネトロンに依存している。一般に、発生の周波数は約300MHz~30GHzの範囲であり、対応する波長は約1m~1mmである。理論的には、この範囲のいずれの周波数も、効果的に使用することができるが、約850~950MHzまたは約2300~2600MHzを包含する商業的に利用可能な範囲の周波数を使用するのが好ましい。放射線重合はγ線、X線、α線、β線を照射して重合を行う。通常、コバルト60のγ線照射が用いられることが多い。更に、重合開始のエネルギー源を併用することもできる。たとえば電子線と赤外線の併用等である。また、熱重合以外は通常、常温近傍で重合することが多いが、加熱しながら実施することも可能である。この場合重合の促進が期待できる。他の成分本発明の縮合多環芳香族骨格を有するメタアクリレート化合物からなる連鎖移動剤とラジカル重合性化合物とを含有するラジカル重合性組成物をラジカル重合させるにあたり、本発明の縮合多環芳香族骨格を有するメタアクリレート化合物からなる連鎖移動剤、ラジカル重合性化合物、ラジカル重合開始剤のほかに必要があれば、本発明の効果を損なわない範囲で他の成分を含有していてもよく、着色剤、可塑剤、粘着付与剤、酸化防止剤、各種安定剤、充填剤、帯電防止剤、紫外線吸収剤なども添加することが可能である。また、本発明の効果を損なわない範囲において、本発明の縮合多環芳香族骨格を有するメタアクリレート化合物からなる連鎖移動剤以外の他の連鎖移動剤等の成分を含有していてもよい。このような他の連鎖移動剤としては、特に限定されないが、連鎖移動剤として公知の化合物等が挙げられる。例えば、n-ブチルメルカプタン、t-ブチルメルカプタン、t-ドデシルメルカプタン、n-オクチルメルカプタン、n-ラウリルメルカプタンなどのメルカプタン類、テトラメチルチウラジウムジスルフィド、テトラエチルチウラジウムジスルフィドなどのジスルフィド類、四塩化炭素、四臭化炭素などのハロゲン化合物、2-メチル-1-ブテン、α-メチルスチレンダイマー等のオレフィン類が挙げられる。これらの前記他の成分は、本発明の縮合多環芳香族骨格を有するメタアクリレート化合物からなる連鎖移動剤に対して単独で、あるいは同時に二種類以上で用いることができる。これらの他の成分は、適用対象のラジカル重合性化合物の種類や用途等に応じて適宜選択することができる。[製造態様]本発明の縮合多環芳香族骨格を有するメタアクリレート化合物からなる連鎖移動剤とラジカル重合性化合物とを含有するラジカル重合性組成物をラジカル重合することにより、生成するポリマーの末端に、あるいは2官能以上の連鎖移動剤の場合であれば主鎖の一部に、縮合多環芳香族骨格を有するメタアクリレート化合物からなる連鎖移動剤に由来する残基を有するポリマーを製造することができる。ポリマーの末端あるいは主鎖の一部に、縮合多環芳香族骨格を有するメタアクリレート化合物からなる連鎖移動剤に由来する残基を有するポリマーの製造態様として、塊状重合、溶液重合、乳化重合、懸濁重合、またはスラリー重合などの方法を用いることができる。また、回分式に重合する場合でも、連続的に重合する場合でも用いることができる。重合時の雰囲気は分子状酸素を除去することが好ましく、一般的には減圧下あるいは不活性気体存在下用いられる。不活性気体としては、窒素、アルゴン、ヘリウム、二酸化炭素等があげられる。<末端に縮合多環芳香族骨格を有するポリマー>本発明の連鎖移動剤を用いて、上記重合方法で製造したポリマーは前述したように末端に本発明の縮合多環芳香族骨格を有するメタアクリレート化合物からなる連鎖移動剤に由来する残基である縮合多環芳香族骨格を付与することが可能である。すなわち、本発明の連鎖移動剤は、ポリマー成長末端に付加し、連鎖移動するため、該連鎖移動剤由来の末端構造を有することになる。よって末端に本発明の縮合多環芳香族骨格を有するメタアクリレート化合物からなる連鎖移動剤に由来する残基を有するポリマーを合成することができ、さらに本発明の縮合多環芳香族骨格を有するメタアクリレート化合物からなる連鎖移動剤がもつ官能基をポリマーに付与することができる。縮合多環芳香族骨格および官能基に由来する、親和性、反応性、耐熱性、光学特性、化学的安定性等、縮合多環芳香族骨格および官能基の有する化学的、物理的性質を生成ポリマーに付与し、機能性ポリマーとして供することができる。すなわち、本発明の縮合多環芳香族骨格を有するメタアクリレート化合物からなる連鎖移動剤は、反応性基を有する末端官能化ポリマーを提供することができる。たとえば、本発明の縮合多環芳香族骨格を有するメタアクリレート化合物からなる連鎖移動剤を用いることにより、縮合多環芳香族骨格及び官能基がポリマーに導入されるが、その縮合多環芳香族骨格の光学特性に由来する紫外線吸収能、蛍光特性、高屈折率、増感性等の物性をポリマーに与えることができる。また、縮合多環芳香族の有する非局在化パイ電子による電化移動、酸化還元、イオン化、エネルギー移動、置換反応性等の化学特性、さらに加えて平面性によるスタッキング、凝集、物理架橋、耐熱性付与等の機能も期待できる。本発明の縮合多環芳香族骨格を有するメタアクリレート化合物からなる連鎖移動剤は得られたポリマーに反応性基としてメタアクリレート骨格を与えることができ、ポリマーでありながら、ラジカル重合性モノマーの性質を有する、いわゆるマクロモノマーあるいはマクロマーGergeOdian著PRINCIPLESOFPOLYMERIZATIONFOURTHEdition2004752頁、蒲池幹治編ラジカル重合ハンドブックNTS、2010385頁、807頁、KrzysztofMatyjaszewski著HANDBOOKOFRADICALPOLYMERIZATION2002583頁等参照を得ることができる。このマクロモノマーは機能性ポリマーとして知られているグラフトポリマーやブロックポリマーのための原料として極めて有用である。従来、マクロモノマーは煩雑な工程を通して得られていたが、本発明の連鎖移動剤を用いることにより、比較的容易に得ることができる。あるいは、重合条件を選ぶことにより、マクロモノマー生成工程を経ながら、グラフトポリマーやブロックポリマーをinsitu、あるいはワンポットで合成することも可能である。また一般にポリマーに熱、光、機械等のエネルギーを与えることにより、分解反応を通してラジカルを生じることは広く知られている大津隆行著高分子合成の化学化学同人、1979245頁、250頁、260頁。その際、本発明の連鎖移動剤を施すことによりポリマーのゲル化を防止したり、官能基をグラフトさせたりすることも可能である。例えば特開昭54-100449号公報、特開平6-256430号公報等に記載されている手法が援用できる。具体的には、熱可塑性ポリマーを融混練することにより、熱エネルギー、機械エネルギーを与え、ポリマー鎖を切断しつつ、添加薬剤として本発明の連鎖移動剤を施し、ポリマーのゲル化を防止したり、官能基をグラフトさせたりする事が出来る。実施例1ラジカル重合性化合物として市販のメタクリル酸メチル和光特級4gを試験管に入れ、このラジカル重合性化合物に対して開始剤として、1質量のアゾビスイソブチロニトリル和光特級、連鎖移動剤として5000質量ppmの4-メトキシ-1-ナフチルアクリレートを添加しラジカル重合性組成物とした。このラジカル重合性組成物入った試験管にセプタムで蓋をして、窒素を20分間、15mL/分の速度で組成物中に通気した。そして、窒素を通気したまま次いで、加熱したオイルバスに試験管を浸し、試験管内の溶液温度が60°Cになるように60分保持し、重合時間とした。生成物を所定濃度でテトラヒドロフラン和光特級に溶解させ、検出器として、屈折率計RI日本分光製RI-2031、多波長紫外線分光計日本分光製MD-2010、およびGPCカラム昭和電工製ShodexGPCKF-806Lを備えたゲルパーミエーションクロマトグラフィー日本分光製を用い生成ポリマーのキャラクタリゼーションを行った。このうち検出器として屈折率計を用い、生成ポリマーの平均分子量、その分布およびそのピーク面積から重合率を測定した。さらに検出器として多波長紫外線分光計を用い、生成ポリマーの紫外線吸収スペクトルを測定し、縮合多環芳香族骨格に由来する波長が波長350~500nmの吸収の有無を測定した。これらの測定結果を表1に示した。実施例2~6、比較例1~3添加する連鎖移動剤の種類、連鎖移動剤の添加量、重合時間を表1に示したように変更した他は実施例1と同様の操作を行い、測定結果を表1に示した。実施例1乃至実施例6と比較例1の対比から、本発明の縮合多環芳香族骨格を有するメタアクリレート化合物からなる連鎖移動剤が優れた連鎖移動能を持つことが分かる。また、実施例1乃至実施例6と、従来より知られている連鎖移動剤を用いた比較例2及び3の対比からも、本発明の縮合多環芳香族骨格を有するメタアクリレート化合物からなる連鎖移動剤が優れた連鎖移動能を持つことが分かる。また、生成したポリマーの紫外吸収スペクトルにおいて、波長350~500nmにおける吸収が、比較例1~3では観察されないのに対して、本発明の縮合多環芳香族骨格を有するメタアクリレート化合物からなる連鎖移動剤を用いた例では観測されることから、本発明の縮合多環芳香族骨格を有するメタアクリレート化合物からなる連鎖移動剤を用いた場合は、生成したポリマー中に本発明の縮合多環芳香族骨格を有するメタアクリレート化合物からなる連鎖移動剤に由来する縮合多環芳香族骨格が導入されていることが分かる。"